(57)【特許請求の範囲】
【請求項１】
（Ａ）上部液体透過層と、
（Ｂ）底部液体不透過層と、
（Ｃ）繊維状材料および１０〜９５質量％の流体吸収性ポリマー粒子を含む、前記層（Ａ）と前記層（Ｂ）の間の流体吸収性コアと
を含む流体吸収性物品であって、
前記流体吸収性コア（Ｃ）は、前記流体吸収性ポリマー粒子を少なくとも９ｇ含み、かつ、
前記流体吸収性ポリマー粒子は、少なくとも０．８４の平均球形度および少なくとも８質量％の水分含量を有する、
流体吸収性物品。
【請求項２】
前記流体吸収性ポリマー粒子は、疎水性溶媒含有量が０．００５質量％未満である、請求項１に記載の流体吸収性物品。
【請求項３】
前記流体吸収性コアが、前記流体吸収性ポリマー粒子を少なくとも１２ｇ含む、請求項１または２に記載の流体吸収性物品。
【請求項４】
前記流体吸収性ポリマー粒子が、少なくとも２００μｍの平均直径を有する、請求項１から３までのいずれか１項に記載の流体吸収性物品。
【請求項５】
前記流体吸収性ポリマー粒子のうち少なくとも９０質量％が１００〜８００μｍの直径を有する、請求項１から４までのいずれか１項に記載の流体吸収性物品。
【請求項６】
前記流体吸収性ポリマー粒子が、少なくとも部分的に重合した酸基含有モノマーを含む、請求項１から５までのいずれか１項に記載の流体吸収性物品。
【請求項７】
前記流体吸収性ポリマー粒子が、少なくとも０．０５質量％の共重合された架橋剤を含む、請求項１から６までのいずれか１項に記載の流体吸収性物品。
【請求項８】
前記繊維状材料が親水性である、請求項１から７までのいずれか１項に記載の流体吸収性物品。
【請求項９】
前記繊維状材料がセルロース繊維である、請求項１から８までのいずれか１項に記載の流体吸収性物品。
【請求項１０】
前記流体吸収性ポリマー粒子が、少なくとも１０ｇ／ｇの遠心分離保持能（ＣＲＣ）を有する、請求項１から９までのいずれか１項に記載の流体吸収性物品。
【請求項１１】
前記流体吸収性ポリマー粒子が、少なくとも５×１０-7ｃｍ3ｓ／ｇの食塩水流れ誘導性（ＳＦＣ）を有する、請求項１から１０までのいずれか１項に記載の流体吸収性物品。
【請求項１２】
前記コア（Ｃ）の上面面積が、少なくとも２００ｃｍ2である、請求項１から１１までのいずれか１項に記載の流体吸収性物品。
【発明の詳細な説明】
【技術分野】
【０００１】
本発明は、上部液体透過層と、下部液体不透過層と、流体吸収性コアとを含み、該吸収性コアが、繊維状材料と、少なくとも８質量％の水分含量を有する１０〜９５質量％の球状流体吸収性ポリマー粒子とを含む流体吸収性物品に関する。
【０００２】
流体吸収性ポリマーの製造は、論文"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"，Ｆ．Ｌ．Ｂｕｃｈｈｏｌｚ  ａｎｄ  Ａ．Ｔ．Ｇｒａｈａｍ，Ｗｉｌｅｙ−ＶＣＨ，１９９８、７１〜１０３頁に記載されている。
【０００３】
流体吸収性物品は、また、論文"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"、２５２〜２５８頁に記載されている。
【０００４】
モノマー溶液液滴の重合による球状流体吸収性ポリマー粒子の製造は、例えば、ＥＰ０３４８１８０Ａ１、ＷＯ９６／４０４２７Ａ１、ＵＳ５，２６９，９８０、ＤＥ１０３１４４６６Ａ１、ＤＥ１０３４０２５３Ａ１、ＤＥ１０  ２００４０２４４３７Ａ１、ＤＥ１０２００５００２４１２Ａ１、ＤＥ１０２００６００１５９６Ａ１、ＷＯ２００８／００９５８０Ａ１、ＷＯ  ２００８／００９５９８Ａ１、ＷＯ２００８／００９５９９Ａ１およびＷＯ２００８／００９６１２Ａ１、ならびに先行するＰＣＴ出願ＰＣＴ／ＥＰ２００８／０５１３３６およびＰＣＴ／ＥＰ２００８／０５１３５３に記載されている。
【０００５】
液滴を囲む気相におけるモノマー溶液液滴の重合（「滴下重合」）により、高い平均球形度（ｍＳＰＨＴ）の丸形流体吸収性ポリマー粒子が提供される。平均球形度は、ポリマー粒子の丸みの尺度であり、例えば、Ｃａｍｓｉｚｅｒ（登録商標）画像分析システム（Ｒｅｔｓｃｈ  Ｔｅｃｈｎｏｌｏｇｙ  ＧｍｂＨ；Ｈａａｎ；ドイツ）で測定することができる。滴下重合によって得られる流体吸収性ポリマー粒子は、典型的には、中空球体である。
【０００６】
本発明の目的は、特性、すなわちリウェット値および荷重下リウェットが向上した流体吸収性物品を提供することであった。
【０００７】
該目的は、
（Ａ）上部液体透過層と、
（Ｂ）下部液体不透過層および
（Ｃ）繊維状材料と、１０〜９５質量％の流体吸収性ポリマー粒子とを含む、層（Ａ）と層（Ｂ）の間の流体吸収性コア
を含み、流体吸収性コア（Ｃ）が少なくとも９ｇの流体吸収性ポリマー粒子を含み、流体吸収性ポリマー粒子が、少なくとも０．８４の平均球形度および少なくとも８質量％の水分含量を有する流体吸収性物品によって達成される。
【０００８】
流体吸収性コア（Ｃ）は、繊維状材料と、好ましくは２０〜８０質量％、より好ましくは２５〜７０質量％、最も好ましくは３０〜６０質量％の流体吸収性ポリマー粒子とを含む。
【０００９】
流体吸収性コア（Ｃ）は、好ましくは、少なくとも１２ｇ、より好ましくは少なくとも１４ｇ、最も好ましくは少なくとも１６ｇの流体吸収性ポリマー粒子を含む。
【００１０】
発明の流体吸収性物品に使用可能な流体吸収性ポリマー粒子は、好ましくは少なくとも０．８６、より好ましくは少なくとも０．８８、および最も好ましくは少なくとも０．９の平均球形度を有する。球形度（ＳＰＨＴ）は、
【数１】
0005496200.tif 000002
［式中、
Ａは、断面積であり、
Ｕは、ポリマー粒子の断面円周である］で定義される。平均球形度は、容積平均球形度である。
【００１１】
平均球形度は、例えば、Ｃａｍｓｉｚｅｒ（登録商標）画像解析システム（Ｒｅｔｓｃｈ  Ｔｅｃｈｎｏｌｏｇｙ  ＧｍｂＨ；Ｈａａｎ；ドイツ）で測定することができる。
【００１２】
測定に際して、製造物は漏斗を介して導入され、計量チャネルを備えた落下シャフトに運ばれる。粒子は光壁に沿って落下する間に、カメラによって選択的に記録される。記録された画像は、選択されたパラメータに従ってソフトウェアにより評価される。
【００１３】
丸みを特徴づけるため、プログラムにおいて球形度として指定されたパラメータが採用される。報告されるパラメータは、平均容積加重球形度であり、粒子の容積は、等価直径ｘｃminを用いて測定される。等価直径ｘｃminを測定するため、合計３２個の異なる空間方向に対する最長の弦直径が、それぞれの場合において測定される。等価直径ｘｃminは、これらの３２個の弦直径のうち最短である。粒子を記録するため、所謂ＣＣＤズームカメラ（ＣＡＭ−Ｚ）が使用される。計量チャネルを制御するため、カメラの検出窓における０．５％表面被覆率（透過率）が予め定義される。
【００１４】
ポリマービーズが重合の最中または後に凝集される場合、逆懸濁重合によって、比較的低い球形度を有する流体吸収性ポリマーが得られる。
【００１５】
通例の溶液重合（ゲル重合）によって製造された流体吸収性ポリマー粒子を乾燥後に粉砕および分級して、不規則なポリマー粒子を得る。これらのポリマー粒子の平均球形度は、約０．７２〜約０．７８である。
【００１６】
発明の流体吸収性物品に使用可能な流体吸収性ポリマー粒子は、疎水性溶媒の含有量が、好ましくは０．００５質量％未満、より好ましくは０．００２質量％未満、および最も好ましくは０．００１質量％未満である。疎水性溶媒の含有量を、例えばヘッドスペース法を用いて、ガスクロマトグラフィーで測定することができる。
【００１７】
逆懸濁重合によって得られた流体吸収性ポリマー粒子は、反応媒体として使用される典型的には約０．０１質量％の疎水性溶媒をさらに含む。
【００１８】
発明の流体吸収性物品に使用可能な流体吸収性ポリマー粒子は、分散剤含有量が、典型的には１質量％未満、好ましくは０．５質量％未満、より好ましくは０．１質量％未満、および最も好ましくは０．０５質量％未満である。
【００１９】
逆懸濁重合によって得られた流体吸収性ポリマー粒子は、懸濁を安定させるために使用される典型的には少なくとも１質量％の分散剤、すなわちエチルセルロースをさらに含む。
【００２０】
発明の流体吸収性物品に使用可能な流体吸収性ポリマー粒子は、好ましくは少なくとも１０質量％、より好ましくは少なくとも１２質量％、最も好ましくは少なくとも１４質量％の水分含量を有する。
【００２１】
本発明による流体吸収性物品に使用可能な流体吸収性ポリマー粒子は、遠心分離保持能（ＣＲＣ）が、典型的には少なくとも１０ｇ／ｇ、好ましくは少なくとも１５ｇ／ｇ、好ましくは少なくとも２０ｇ／ｇ、より好ましくは少なくとも２５ｇ／ｇ、最も好ましくは少なくとも３０ｇ／ｇである。流体吸収性ポリマー粒子の遠心分離保持能（ＣＲＣ）は、典型的には５０ｇ／ｇ未満である。
【００２２】
本発明による流体吸収性物品に使用可能な流体吸収性ポリマー粒子は、食塩水流れ誘導性（ＳＦＣ）が、典型的には少なくとも５×１０-7ｃｍ3ｓ／ｇ、好ましくは少なくとも１５×１０-7ｃｍ3ｓ／ｇ、好ましくは少なくとも３５×１０-7ｃｍ3ｓ／ｇ、より好ましくは少なくとも１２０×１０-7ｃｍ3ｓ／ｇ、最も好ましくは少なくとも２００×１０-7ｃｍ3ｓ／ｇである。流体吸収性ポリマー粒子の食塩水流れ誘導性（ＳＦＣ）は、典型的には、５００×１０-7ｃｍ3ｓ／ｇ未満である。
【００２３】
本発明の好適な実施形態において、流体吸収性コアは、３２〜６０ｇ／ｇの遠心分離保持能（ＣＲＣ）を有する１０〜５０質量％の流体吸収性ポリマー粒子を含む。
【００２４】
本発明の他の好適な実施形態において、流体吸収性コアは、３５〜１００×１０-7ｃｍ3ｓ／ｇの食塩水流れ誘導性（ＳＦＣ）を有する４０〜８０質量％の流体吸収性ポリマー粒子を含む。
【００２５】
本発明の他の好適な実施形態において、流体吸収性コアは、５０〜１５０×１０-7ｃｍ3ｓ／ｇの食塩水流れ誘導性（ＳＦＣ）を有する５５〜９５質量％の流体吸収性ポリマー粒子を含む。
【００２６】
発明の詳細な説明
Ａ．定義
本明細書に使用されるように、「流体吸収性組成物」という用語は、体液の取得、輸送、分配および貯蔵を含む流体吸収性物品の流体処理に主として関与する流体吸収性物品の成分を指す。
【００２７】
本明細書に使用されているように、「流体吸収性コア」という用語は、繊維状材料および流体吸収性ポリマー粒子を含む流体吸収性組成物を指す。流体吸収性コアは、体液の取得、輸送、分配および貯蔵を含む流体吸収性物品の流体処理に主として関与する。
【００２８】
本明細書に使用されているように、「層」という用語は、その一次的な次元が長さおよび幅に沿う流体吸収性組成物を指す。「層」という用語は、流体吸収性組成物の単一の層またはシートに必ずしも限定されないと理解されるべきである。したがって、層は、異なる材料のいくつかのシートまたはウェブの積層体、複合体、組合せを含みうる。
【００２９】
本明細書に使用されるように、「ｘ次元」という用語は長さを指し、「ｙ次元」という用語は、流体吸収性組成物、層、コアまたは物品の幅を指す。一般に、「ｘ−ｙ次元」という用語は、流体吸収性組成物、層、コアまたは物品の高さまたは厚みに直交する平面を指す。
【００３０】
本明細書に使用されているように、「ｚ次元」という用語は、流体吸収性組成物、層、コアまたは物品の長さおよび幅に直交する次元を指す。一般に、「ｚ次元」という用語は、流体吸収性組成物の高さを指す。
【００３１】
本明細書に使用されているように、「シャーシ」という用語は、上部液体透過層および下部液体不透過層を含む流体吸収性材料を指す。
【００３２】
本明細書に使用されているように、「基本質量」という用語は、１平方メートル当たりの流体吸収性コアの質量を指し、それは、流体吸収性物品のシャーシを含む。基本質量は、流体吸収性コアの個別の領域で測定される：前方総平均は、コアの中心の５．５ｃｍ前方からコアの前方遠端の流体吸収性コアの基本質量であり；侵襲域は、コアの中心の５．５ｃｍ前方および０．５ｃｍ後方の流体吸収性コアの基本質量であり；後方総平均は、コアの中心の０．５ｃｍ後方からコアの後方遠端の流体吸収性コアの基本質量である。
【００３３】
本明細書に使用されているように、「密度」という用語は、１容積当たりの流体吸収性コアの質量を指し、それは、流体吸収性物品のシャーシを含む。密度は、流体吸収性コアの個別の領域で測定される：前方総平均は、コアの中心の５．５ｃｍ前方からコアの前方遠端の流体吸収性コアの密度であり；侵襲域は、コアの中心の５．５ｃｍ前方および０．５ｃｍ後方の流体吸収性コアの密度であり；後方総平均は、コアの中心の０．５ｃｍ後方からコアの後方遠端の流体吸収性コアの密度である。
【００３４】
さらに、「上部」という用語は、流体吸収性物品の着用者により近い流体吸収性組成物を指すことが理解されるべきである。一般に、トップシートは、流体吸収性物品の着用者に最も近い組成物であり、以後「上部液体透過層」と記載する。対照的に、「下部」という用語は、流体吸収性物品の着用者から離れた流体吸収性組成物を指す。一般に、バックシートは、流体吸収性物品の着用者から最も離れた組成物であり、以後「下部液体不透過層」と記載する。
【００３５】
本明細書に使用されているように、「液体透過」という用語は、液体、すなわち体液、例えば、尿、月経および／または膣液がその肉厚を容易に浸透することを可能にする基板、層または積層体を指す。
【００３６】
本明細書に使用されているように、「液体不透過」という用語は、通常の使用条件下で液体接触点において層の平面に全体的に垂直の方向に体液を通さない基板、層または積層体を指す。
【００３７】
１つ超の流体吸収性コアを好適な方式で含む流体吸収性物品は、以後「一次コア」および「二次コア」と呼ばれる上部コアおよび下部コアを含む二重コアシステムを含む。
【００３８】
本明細書に使用されているように、「親水性」という用語は、繊維上に付着した水によるこれらの繊維の濡れ性を指す。「親水性」という用語は、体液の接触角および表面張力によって定義される。１９６４年米国化学学会出版物"Ｃｏｎｔａｃｔ  ａｎｇｌｅ，ｗｅｔｔａｂｉｌｉｔｙ  ａｎｄ  ａｄｈｅｓｉｏｎ"におけるＲｏｂｅｒｔ  Ｆ．Ｇｏｕｌｄの定義によると、繊維は、液体と繊維、特に繊維表面との接触角が９０°未満であるとき、または液体が同一表面上で自然に広がる傾向にあるときに、親水性であるとされる。
【００３９】
対照的に、「疎水性」という用語は、９０°超の接触角を示し、繊維の表面に液体が自然に広がらない繊維を指す。
【００４０】
本明細書に使用されているように、「部分」または「域」という用語は、流体吸収性組成物の一定の領域を指す。
【００４１】
本明細書に使用されているように、「物品」という用語は、身体から排出された流体を取得および貯蔵可能な任意の三次元固体材料を指す。本発明による好適な物品は、使い捨て流体吸収性おりものシート、生理用ナプキン、生理用品、失禁用挿入物／パッド、おむつ、トレーニングパンツ、ブレストパッドおよび陰唇内挿入物／パッド等使用者の身体と接触して着用されるように設計された使い捨て流体吸収性物品である。
【００４２】
本明細書に使用されているように、「体液」という用語は、尿、月経液、便および膣分泌物等のヒトまたは動物身体によって生成および排出された任意の流体を指す。
【００４３】
Ｂ．流体吸収性ポリマー粒子
流体吸収性ポリマー粒子は、好ましくは、
ａ）少なくとも部分的に中和されていてよい少なくとも１つのエチレン性不飽和酸基含有モノマーと、
ｂ）少なくとも１つの架橋剤と、
ｃ）少なくとも１つの開始剤と、
ｄ）場合により、ａ）に記載のモノマーと重合可能な１つ以上のエチレン性不飽和モノマーと、
ｅ）１つ以上の水溶性ポリマーと、
ｆ）水とを、
液滴を囲む気相に含むモノマー溶液の液滴を重合することによって製造され、液滴における重合は、均一相で行われる。
【００４４】
流体吸収性ポリマー粒子は、典型的には水に不溶である。
【００４５】
モノマーａ）は、好ましくは水溶性である、すなわち、２３℃における水に対する溶解度は、典型的には、水１００ｇ当たり少なくとも１ｇ、好ましくは水１００ｇ当たり少なくとも５ｇ、より好ましくは水１００ｇ当たり少なくとも２５ｇ、最も好ましくは水１００ｇ当たり少なくとも３５ｇである。
【００４６】
好適なモノマーａ）は、例えば、アクリル酸、メタクリル酸およびイタコン酸等エチレン性不飽和カルボン酸である。特に好適なモノマーは、アクリル酸およびメタクリル酸である。アクリル酸が特に好ましい。
【００４７】
さらなる好適なモノマーａ）は、例えば、スチレンスルホン酸および２−アクリルアミド−２−メチルプロパンスルホン酸（ＡＭＰＳ）などのエチレン性不飽和スルホン酸である。
【００４８】
不純物は、重合に強い影響を及ぼす。特に精製モノマーａ）が好ましい。有用な精製方法は、ＷＯ２００２／０５５４６９Ａ１、ＷＯ２００３／０７８３７８Ａ１およびＷＯ２００４／０３５５１４Ａ１に開示されている。好適なモノマーａ）は、ＷＯ２００４／０３５５１４Ａ１による、９９．８４６０質量％のアクリル酸、０．０９５０質量％の酢酸、０．０３３２質量％の水、０．０２０３質量％のプロピオン酸、０．０００１質量％のフルフラル、０．０００１質量％の無水マレイン酸、０．０００３質量％のジアクリル酸および０．００５０質量％のヒドロキノンモノメチルエーテルを有する精製アクリル酸である。
【００４９】
モノマーａ）の全量に対するアクリル酸および／またはその塩の含有量は、好ましくは少なくとも５０モル％、より好ましくは少なくとも９０モル％、最も好ましくは少なくとも９５モル％である。
【００５０】
モノマーａ）の酸基は、典型的には好ましくは、２５〜８５モル％程度、優先的には５０〜８０モル％程度、より好ましくは６０〜７５モル％程度、部分的に中和され、そのために通例の中和剤、好ましくはアルカリ金属水酸化物、アルカリ金属酸化物、アルカリ金属炭酸塩またはアルカリ金属炭酸水素塩、およびそれらの混合物を使用することができる。アルカリ金属塩の代わりにアンモニアを使用することもできる。ナトリウムおよびカリウムが、アルカリ金属として特に好適であるが、水酸化ナトリウム、炭酸ナトリウムまたは炭酸水素ナトリウム、およびそれらの混合物が極めて好ましい。典型的には、中和は、中和剤を水溶液として、溶融物として、または好ましくは固体として混合することにより達成される。例えば、含水量が有意に５０質量％を下回る水酸化ナトリウムは、２３℃超の融点を有する蝋状材料として存在しうる。この場合、片状材料または高温の融解物として計量添加が可能である。
【００５１】
モノマーａ）は、典型的には、重合抑制剤、好ましくは、貯蔵のための抑制剤としてヒドロキノンモノエーテルを含む。
【００５２】
モノマー溶液は、好ましくは、それぞれの場合において、アクリル酸塩がアクリル酸として計数されるアクリル酸に基づき、２５０質量ｐｐｍ以下、より好ましくは１３０質量ｐｐｍ以下、最も好ましくは７０質量ｐｐｍ以下、好ましくは１０質量ｐｐｍ以上、より好ましくは３０質量ｐｐｍ以上、特に約５０質量ｐｐｍのヒドロキノンモノエーテルを含む。例えば、適切なヒドロキノンモノエーテル含有量を有するアクリル酸を使用してモノマー溶液を製造することができる。
【００５３】
好適なヒドロキノンモノエーテルは、ヒドロキノンモノメチルエーテル（ＭＥＨＱ）および／またはアルファ−トコフェロール（ビタミンＥ）である。
【００５４】
好適な架橋剤ｂ）は、架橋に好適な少なくとも２つの基を有する化合物である。当該基は、例えば、遊離ラジカルメカニズムによってポリマー鎖に重合可能なエチレン性不飽和基、およびモノマーａ）の酸基と共有結合を形成することができる官能基である。加えて、モノマーａ）の少なくとも２つの酸基と配位結合を形成することができる多価金属イオンも好適な架橋剤ｂ）である。
【００５５】
架橋剤ｂ）は、好ましくは、遊離ラジカルメカニズムによってポリマーネットワークに重合可能な少なくとも２つの遊離ラジカル重合性基を有する化合物である。好適な架橋剤ｂ）は、例えば、エチレングリコールジメタクリレート、ジエチレングリコールジアクリレート、ポリエチレングリコールジアクリレート、メタクリル酸アリル、トリアクリル酸トリメチロールプロパン、トリアリルアミン、ＥＰ０５３０４３８Ａ１に記載されている塩化テトラアリルアンモニウムテトラアリルオキシエタン、ＥＰ０５４７８４７Ａ１、ＥＰ０５５９４７６Ａ１、ＥＰ０６３２０６８Ａ１、ＷＯ９３／２１２３７Ａ１、ＷＯ２００３／１０４２９９Ａ１、ＷＯ２００３／１０４３００Ａ１、ＷＯ２００３／１０４３０１Ａ１およびＤＥ１０３３１４５０Ａ１に記載されているジおよびトリアクリレート、ＤＥ１０３３１４５６Ａ１およびＤＥ１０３５５４０１Ａ１に記載されているアクリレート基の他、さらなるエチレン性不飽和基を含む混合アクリレート、あるいは例えばＤＥ１９５４３３６８、ＤＥ−Ａ−１９６４６４８４Ａ１、ＷＯ９０／１５８３０Ａ１およびＷＯ２００２／３２９６２Ａ２に記載されている架橋剤混合物である。
【００５６】
好適な架橋剤ｂ）は、特に、ペンタエリスリトールトリアリルエーテル、テトラアリルオキシエタン、Ｎ，Ｎ’−メチレンビスアクリルアミド、１５−ｔｕｐｌｙエトキシ化トリメチロールプロパン、ポリエチレングリコールジアクリレート、トリアクリル酸トリメチロールプロパンおよびトリアリルアミンである。
【００５７】
極めて好適な架橋剤ｂ）は、例えばＷＯ２００３／１０４３０１Ａ１に記載されているように、ジまたはトリアクリレートを得るためにアクリル酸またはメタクリル酸でエステル化されたポリエトキシ化および／またはポリプロポキシ化グリセロールである。３〜１０−ｔｕｐｌｙエトキシ化グリセロールのジおよび／またはトリアクリレートが特に有利である。１〜５−ｔｕｐｌｙエトキシ化および／またはプロポキシ化グリセロールのジまたはトリアクリレートが極めて好ましい。３〜５−ｔｕｐｌｙエトキシ化および／またはプロポキシ化グリセロールのトリアクリレート、特に３−ｔｕｐｌｙエトキシ化グリセロールのトリアクリレートが最も好適である。
【００５８】
架橋剤ｂ）の量は、それぞれの場合においてモノマーａ）に基づき、好ましくは０．０５〜１．５質量％、より好ましくは０．１〜１質量％、最も好ましくは０．３〜０．６質量％である。架橋剤ｂ）の量を増加させると、遠心分離保持能（ＣＲＣ）が低下し、２１．０ｇ／ｃｍ2（ＡＵＬ）の圧力下での吸収量が最大になる。
【００５９】
使用される開始剤ｃ）は、重合条件下で遊離ラジカルに分解するあらゆる化合物、例えば、過酸化物、ヒドロペルオキシド、過酸化水素、過硫酸塩、アゾ化合物および酸化還元開始剤である。水溶性開始剤を使用するのが好ましい。場合によっては、様々な開始剤の混合物、例えば、過酸化水素とペルオキソ二硫酸ナトリウムまたはカリウムとの混合物を使用することが有利である。過酸化水素とペルオキソ二硫酸ナトリウムとの混合物を任意の割合で使用することができる。
【００６０】
特に好適な開始剤ｃ）は、２，２’−アゾビス［２−（２−イミダゾリン−２−イル）プロパン］二塩酸塩および２，２’−アゾビス［２−（５−メチル−２−イミダゾリン−２−イル）プロパン］二塩酸塩などのアゾ開始剤、ならびに２−ヒドロキシ−２−メチルプロピオフェノンおよび１−［４−（２−ヒドロキシエトキシ）フェニル］−２−ヒドロキシ−２−メチル−１−プロパン−１−オンなどの光開始剤、過硫酸ナトリウム／ヒドロキシメチルスルフィン酸、ペルオキシ二硫酸アンモニウム／ヒドロキシメチルスルフィン酸、過酸化水素／ヒドロキシメチルスルフィン酸、過硫酸ナトリウム／アスコルビン酸、ペルオキソ二硫酸アンモニウム／アスコルビン酸および過酸化水素／アスコルビン酸などの酸化還元開始剤、１−［４−（２−ヒドロキシエトキシ）フェニル］−２−ヒドロキシ−２−メチル−１−プロパン−１−オンなどの光開始剤、ならびにそれらの混合物である。
【００６１】
開始剤は、通例の量、例えば、モノマーａ）に基づき、０．００１〜５質量％、好ましくは０．０１〜２質量％の量で使用される。
【００６２】
モノマーａ）と共重合可能なエチレン性不飽和モノマーの例は、アクリルアミド、メタクリルアミド、アクリル酸ヒドロキシエチル、メタクリル酸ヒドロキシエチル、アクリル酸ジメチルアミノエチル、メタクリル酸ジメチルアミノエチル、アクリル酸ジメチルアミノプロピルおよびメタクリル酸ジエチルアミノプロピルである。
【００６３】
有用な水溶性ポリマーｄ）として、ポリビニルアルコール、ポリビニルピロリドン、デンプン、デンプン誘導体、メチルセルロースまたはヒドロキシエチルセルロースなどの変性セルロース、ゼラチン、ポリグリコールまたはポリアクリル酸、好ましくはデンプン、デンプン誘導体および変性セルロースが挙げられる。
【００６４】
最適な作用のため、好適な重合抑制剤は、溶存酸素を必要とする。したがって、重合の前に、不活性化、すなわち不活性ガス、好ましくは窒素を流すことによってモノマー溶液から溶存酸素を除去することができる。モノマー溶液の酸素含有量は、好ましくは、重合前に１質量ｐｐｍ未満、より好ましくは０．５質量ｐｐｍ未満まで減じられる。
【００６５】
モノマー溶液の固体含有量は、好ましくは少なくとも３５質量％、好ましくは少なくとも３８質量％、より好ましくは少なくとも４０質量％、最も好ましくは少なくとも４２質量％である。固体含有量は、重合後に不揮発性であるすべての成分の合計である。
【００６６】
重合抑制剤を例えば活性化炭素による吸収で除去することもできる。
【００６７】
モノマー溶液を気相に計量導入し、液滴を形成する。液滴を、例えば、滴下装置プレートによって生成することができる。
【００６８】
滴下装置プレートは、少なくとも１つの穴を有し、液体が上からその穴に流入するプレートである。滴下装置プレートまたは液体を振動させて、滴下装置プレートの下面の各穴に理想的には単分散性液滴の鎖を生成することができる。好適な実施形態において、滴下装置プレートは撹拌されない。
【００６９】
穴の数および大きさは、所望の能力および液滴サイズに応じて選択される。液滴の直径は、典型的には、穴の直径の１．９倍である。ここで重要なことは、滴下される液体があまり急速に穴を通過せず、穴の圧力降下がそれほど大きくないことである。あるいは、液体が滴下せず、むしろ液体噴流が、高い運動エネルギーにより分散（噴霧）される。穴毎のスループットおよび穴径に基づくレイノルズ数は、好ましくは２０００未満、優先的には１０００未満、より好ましくは５００未満、および最も好ましくは２５０未満である。
【００７０】
滴下装置プレートは、典型的には少なくとも１個の穴、好ましくは少なくとも１０個、より好ましくは少なくとも５０個、および典型的には１００００個以下の穴、好ましくは５０００個以下、より好ましくは１０００個以下の穴を有し、それらの穴は、典型的には、滴下装置プレート上に、好ましくは所謂三角形の頂点のように、すなわち３個の穴が、それぞれの場合において、正三角形の角を形成するよう均一に分布される。穴の直径は、所望の液滴サイズに合わせて調整される。
【００７１】
しかし、液滴を、空圧式引き抜き型、回転、噴流切断または急速作動式マイクロバルブダイによって生成することもできる。
【００７２】
空圧式引き抜き型において、液体噴流は、気流とともに、ダイヤフラムを通じて加速される。ガス量を用いて、液体噴流の直径、ひいては液滴直径に影響を与えることができる。
【００７３】
回転による液滴生成の場合、液体は、回転ディスクのオリフィスを流れる。遠心力が液体に作用し、一定のサイズの液滴が引き離される。回転滴下のための好適な装置が、例えば、ＤＥ４３０８８４２Ａ１に記載されている。
【００７４】
発生する液体噴流を回転刃の回転または空気噴流によって一定の区分に切断することもできる。次いで、各区分は液滴を形成する。
【００７５】
マイクロバルブダイを使用する場合、一定の液体容積を有する液滴が直接生成される。
【００７６】
生成された液滴は、好ましくは少なくとも２００μｍ、より好ましくは少なくとも２５０μｍ、最も好ましくは少なくとも３００μｍの平均直径を有し、液滴直径は、光散乱法によって測定可能であり、容積平均直径を指す。
【００７７】
該方法によって得られる流体吸収性ポリマー粒子の平均直径は、好ましくは少なくとも２００μｍ、より好ましくは２５０〜６００μｍ、特に３００〜５００μｍであり、粒径は、光散乱法によって測定可能であり、容積平均直径を指す。ポリマー粒子の９０％が、好ましくは１００〜８００μｍ、より好ましくは１５０〜７００μｍ、最も好ましくは２００〜６００μｍの直径を有する。
【００７８】
重合反応器にガスを流す。キャリアガスを、モノマー溶液の自由落下液滴に対して並流または向流で、好ましくは並流で、すなわち底部から上方へと反応チャンバに流すことができる。１回通過した後、好ましくは、キャリアガスを少なくとも部分的に、好ましくは少なくとも５０％、より好ましくは少なくとも７５％の程度でサイクルガスとして反応チャンバにリサイクルする。典型的には、各通過後にキャリアガスの一部、好ましくは１０％以下、より好ましくは３％以下、最も好ましくは１％以下を排出する。
【００７９】
ガス速度は、好ましくは、重合反応器における流れが方向づけられるように、例えば、全体的な流れ方向に対向する対流が存在しないように調整され、例えば、０．０１〜５ｍ／ｓ、好ましくは０．０２〜４ｍ／ｓ、より好ましくは０．０５〜３ｍ／ｓ、最も好ましくは０．１〜２ｍ／ｓである。
【００８０】
反応器を流れるガスは、反応器の上流の反応温度まで適切に予備加熱される。
【００８１】
ガス入口温度、すなわちガスが反応チャンバに入る温度は、好ましくは１６０〜２５０℃、より好ましくは１８０〜２３０℃、最も好ましくは１９０〜２２０℃である。
【００８２】
有利には、ガス入口温度は、ガス出口温度、すなわちガスが反応チャンバから出る温度が、１００〜１８０℃、より好ましくは１１０〜１６０℃、最も好ましくは１２０〜１４０℃になるように制御される。
【００８３】
反応を高圧下または減圧下で実施することができ；大気圧と比較して１００ｍｂａｒまでの減圧が好ましい。
【００８４】
反応オフガス、すなわち反応チャンバから出るガスを、例えば熱交換器で冷却することができる。これによって、水および非変換モノマーａ）が凝縮する。次いで、反応オフガスを少なくとも部分的に再加熱し、サイクルガスとして反応器にリサイクルすることができる。反応オフガスの一部を排出し、新鮮なガスで置換することができ、その場合、反応オフガスに存在する水および非変換モノマーａ）を除去し、リサイクルすることができる。
【００８５】
熱統合システム、すなわちオフガスの冷却における廃熱の一部を使用してサイクルガスを加熱することが特に好ましい。
【００８６】
反応器をトレース加熱することができる。この場合、トレース加熱は、壁温度が内部反応器温度を少なくとも５℃上回り、反応器壁上の凝縮が確実に防止されるように調整される。
【００８７】
滴下重合によって製造される流体吸収性ポリマー粒子の含水量は、好ましくは少なくとも１０質量％、より好ましくは少なくとも１２質量％、最も好ましくは少なくとも１４質量％である。含水量を重合温度および滞留時間によって調整することができる。
【００８８】
本発明の好適な実施形態において、滴下重合によって得られる流体吸収性ポリマー粒子における残留モノマーは、気流の存在下における流動状態での熱後処理によって除去される。残留モノマーを、比較的高い温度および比較的長い滞留時間でより良好に除去することができる。ここで重要なことは、流体吸収性ポリマー粒子があまり乾燥されていないことである。過度に乾燥した粒子の場合、残留モノマーがわずかしか減少しない。含水量が多すぎると、流体吸収性ポリマー粒子の固化傾向が強まる。流体吸収性ポリマー粒子が熱後処理中に急激に乾燥されないように、流入するガスは、水蒸気を既に含むものとする。
【００８９】
続いて、特性のさらなる向上のためポリマー粒子を後架橋することができる。
【００９０】
後架橋剤は、ポリマー粒子のカルボキシレート基と少なくとも２つの共有結合を形成することができる基を含む化合物である。好適な化合物は、例えば、多官能性アミン、多官能性アミドアミン、ＥＰ００８３０２２Ａ２、ＥＰ０５４３３０３Ａ１およびＥＰ０９３７７３６Ａ２に記載されている多官能性エポキシド、ＤＥ３３１４０１９Ａ１、ＤＥ３５２３６１７Ａ１およびＥＰ０４５０９２２Ａ２に記載されている二または多官能性アルコール、あるいはＤＥ１０２０４９３８Ａ１およびＵＳ６，２３９，２３０に記載されているβ−ヒドロキシアルキルアミドである。
【００９１】
加えて、好適な後架橋剤として、ＤＥ４０２０７８０Ｃ１には環式カーボネートが記載され、ＤＥ１９８０７５０２Ａ１には２−オキサゾリドン、および２−ヒドロキシエチル−２−オキサゾリドンなどのその誘導体が記載され、ＤＥ１９８０７９９２Ｃ１にはビスおよびポリ−２−オキサゾリジノンが記載され、ＤＥ１９８５４５７３Ａ１には２−オキソテトラヒドロ−１，３−オキサジンおよびその誘導体が記載され、ＤＥ１９８５４５７４Ａ１にはＮ−アシル−２−オキサゾリドン、ＤＥ１０２０４９３７Ａ１には環式尿素が記載され、ＤＥ１０３３４５８４Ａ１には二環式アミドアセタールが記載され、ＥＰ１１９９３２７Ａ２にはオキセタンおよび環式尿素が記載され、ＷＯ２００３／３１４８２Ａ１にはモルホリン−２，３−ジオンおよびその誘導体が記載されている。
【００９２】
特に好適な後架橋剤は、炭酸エチレン、プロピレングリコールと１，４−ブタンジオールの混合物、エチレングリコールジグリシジルエーテル、およびポリアミドとエピクロロヒドリンの反応生成物である。
【００９３】
極めて好適な後架橋剤は、２−ヒドロキシエチル−２−オキサゾリドン、２−オキサゾリドンおよび１，３−プロパンジオールである。
【００９４】
加えて、ＤＥ３７１３６０１Ａ１に記載されているように、さらなる重合性エチレン性不飽和基を含む後架橋剤を使用することもできる。
【００９５】
後架橋剤の量は、それぞれの場合においてポリマーに基づき、好ましくは０．００１〜２質量％、より好ましくは０．０２〜１質量％、最も好ましくは０．０５〜０．２質量％である。
【００９６】
本発明の好適な実施形態において、後架橋の前、最中または後に、後架橋に加えて多価陽イオンが粒子表面に塗布される。
【００９７】
本発明による方法に使用可能な多価陽イオンは、例えば、亜鉛、マグネシウム、カルシウム、鉄およびストロンチウムの陽イオンなどの二価陽イオン、アルミニウム、鉄、クロミウム、希土類およびマグネシウムの陽イオンなどの三価陽イオン、チタンおよびジルコニウムの陽イオンなどの四価陽イオンである。考えられる対イオンは、塩化物、臭化物、硫酸塩、硫酸水素塩、炭酸塩、炭酸水素塩、硝酸塩、リン酸塩、リン酸水素塩、硫酸二水素塩、ならびに酢酸塩および乳酸塩などのカルボン酸塩である。硫酸アルミニウムが好適である。金属塩の他、多価陽イオンとしてポリアミンおよび／またはポリマーアミンを使用することもできる。
【００９８】
使用される多価陽イオンの量は、例えば、それぞれの場合においてポリマーに基づき、０．００１〜１．５質量％、好ましくは０．００５〜１質量％、より好ましくは０．０２〜０．８質量％である。
【００９９】
架橋は、典型的には、後架橋剤をヒドロゲルまたは乾燥ポリマー粒子に噴霧するようにして実施される。噴霧後、後架橋剤が塗布されたポリマー粒子が熱乾燥され、後架橋反応が、乾燥の前または最中に起こり得る。
【０１００】
後架橋剤の溶液の噴霧は、好ましくは、スクリューミキサー、ディスクミキサー、プラウシェアミキサーおよびパドルミキサーなどの移動混合手段を備えたミキサーにて実施される。プラウシェアミキサーおよびパドルミキサーなどの水平ミキサーが特に好ましく、垂直ミキサーが極めて好ましい。好適なミキサーは、例えば、Ｌｏｅｄｉｇｅミキサー、Ｂｅｐｅｘミキサー、Ｎａｕｔａミキサー、ＰｒｏｃｅｓｓａｌミキサーおよびＳｃｈｕｇｉミキサーである。後架橋剤溶液を流動床に噴霧することもできる。
【０１０１】
後架橋剤は、典型的には、水溶液として使用される。非水性溶媒の添加により、後架橋剤のポリマー粒子への浸透深さを調整することができる。
【０１０２】
熱乾燥は、好ましくは、接触乾燥器、より好ましくはパドル乾燥器、最も好ましくはディスク乾燥器で実施される。好適な乾燥器は、例えば、Ｂｅｐｅｘ乾燥器およびＮａｒａ乾燥器である。さらに、流動床乾燥器を使用することもできる。
【０１０３】
ジャケットの加熱、または加温空気の吹きつけにより、乾燥をミキサー自体の中で実施することができる。下流乾燥器、例えば、シェルフ乾燥器、回転管オーブンまたは加熱スクリューも同様に好適である。流動床乾燥器において混合および乾燥を行うのが特に有利である。
【０１０４】
好適な乾燥温度は、１００〜２５０℃、好ましくは１２０〜２２０℃、より好ましくは１３０〜２１０℃、最も好ましくは１５０〜２００℃である。反応ミキサーまたは乾燥器におけるこの温度での好適な滞留時間は、好ましくは、少なくとも１０分、より好ましくは少なくとも２０分、最も好ましくは少なくとも３０分、典型的には最長で６０分である。
【０１０５】
特性をさらに向上させるため、後架橋ポリマー粒子を塗布、または続いて加湿することができる。取得挙動および食塩水流れ誘導性（ＳＦＣ）を向上させるための好適な被覆剤は、例えば、水溶性金属塩、有機ポリマー、陽イオンポリマーおよび二価または多価金属陽イオンなどの無機不活性物質である。粉塵結合のための好適な被覆剤は、例えば、ポリオールである。ポリマー粒子の望ましくない固化傾向に対する好適な被覆剤は、例えば、Ａｅｒｏｓｉｌ（登録商標）２００などのヒュームドシリカ、およびＳｐａｎ（登録商標）２０などの界面活性剤である。
【０１０６】
Ｃ．流体吸収性物品
流体吸収性物品は、
（Ａ）上部液体透過層
（Ｂ）下部液体不透過層
（Ｃ）５〜９０質量％の繊維状材料および１０〜９５質量％の流体吸収性ポリマー粒子；
好ましくは２０〜８０質量％の繊維状材料および２０〜８０質量％の流体吸収性ポリマー粒子；
より好ましくは３０〜７５質量％の繊維状材料および２５〜７０質量％の流体吸収性ポリマー粒子；
最も好ましくは４０〜７０質量％の繊維状材料および３０〜６０質量％の流体吸収性ポリマー粒子を含む（Ａ）（Ｂ）間の流体吸収性コア；
（Ｄ）８０〜１００質量％の繊維状材料および０〜２０質量％の流体吸収性ポリマー粒子；
好ましくは８５〜９９．９質量％の繊維状材料および０．０１〜１５質量％の流体吸収性ポリマー粒子；
より好ましくは９０〜９９．５質量％の繊維状材料および０．５〜１０質量％の流体吸収性ポリマー粒子；
最も好ましくは９５〜９９質量％の繊維状材料および１〜５質量％の流体吸収性ポリマー粒子を含む（Ａ）（Ｃ）間の任意の取得−分配層；
（Ｅ）（Ｃ）の真上および／または真下に配置された任意の組織層；および
（Ｆ）他の任意の成分
を含む。
【０１０７】
流体吸収性物品は、例えば、成人用失禁パッドおよび失禁ブリーフまたは乳児用おむつを指すものと理解される。好適な流体吸収性物品は、基板、層、シートおよび／または流体吸収性コアのための繊維状ウェブまたはマトリックスを形成するための繊維状材料および場合により流体吸収性ポリマー粒子を含む流体吸収性組成物を含む。
【０１０８】
好適な流体吸収性物品は、それらの個々の要素が、好ましくは、上部液体透過層についての乾燥性、下部液体不透過層についての濡れを伴わない水蒸気透過性など一定の機能パラメータを示さなければならないいくつかの層、早い吸収速度を示し、最高量の体液を保持することができる軟質水蒸気透過性の薄い流体吸収性コア、ならびに排出体液の輸送および分配層として作用する上部層とコアの間の取得−分配層で構成される。これらの個々の要素は、得られた流体吸収性物品が、一方では、柔軟性、水蒸気通気性、乾燥性、着用快適性および保護、そして他方では液体保持に関して、リウェットおよび濡れの防止などの全体的な基準を満たすように組み合わされる。これらの層の具体的な組合せは、高度な保護レベルならびに高度な快適性を消費者に届ける流体吸収性物品を提供する。
【０１０９】
液体透過層（Ａ）
液体透過層（Ａ）は、肌と直に接触する層である。したがって、液体透過層は、好ましくは、消費者の肌に馴染みやすく、柔らかい感触で、刺激がない。したがって、一般に、「液体透過」という用語は、液体、すなわち尿、月経液および／または膣液などの体液が容易にその肉厚を透過することを可能にするものと理解される。液体透過層の主な機能は、着用者から体液を取得し、流体吸収性コアへ輸送することである。典型的には、液体透過層は、不織布材料、フィルムまたはその組合せなど当該技術分野で既知の任意の材料から形成される。好適な液体透過層（Ａ）は、通例の合成もしくは半合成繊維、またはポリエステル、ポリオレフィン、レイヨンまたは天然繊維の二成分繊維もしくはフィルム、あるいはそれらの組合せからなる。不織布材料の場合、繊維は、一般には、ポリアクリレートなどの結合剤によって結合されることになる。したがって、また、液体透過層は、１または２方向に伸縮させる弾性特性を示す弾性組成物を含むことができる。
【０１１０】
好適な合成繊維は、ポリ塩化ビニル、ポリフッ化ビニル、ポリテトラフルオロエチレン、ポリ塩化ビニリデン、ポリアクリル酸、ポリ酢酸ビニル、ポリ酢酸エチルビニル、不溶性または可溶性ポリビニルアルコール、ポリオレフィン、例えば、ポリエチレン、ポリプロピレン、ポリアミド、ポリエステル、ポリウレタンおよびポリスチレン等から製造される。
【０１１１】
フィルムの例は、孔あき成形熱可塑性フィルム、孔あきプラスチックフィルム、油圧成形熱可塑性フィルム、網状熱可塑性フィルム、多孔性発泡体、網状発泡体および熱可塑性スクリムである。
【０１１２】
好適な変性または非変性天然繊維の例としては、木綿、バガス、ケンプ、亜麻、絹、羊毛、木材パルプ、化学変性木材パルプ、黄麻、レイヨン、エチルセルロースおよび酢酸セルロースが挙げられる。
【０１１３】
好適な木材パルプ繊維はクラフト法および硫酸塩法などの化学的方法、ならびに砕木、リファイナーメカニカル、サーモメカニカル、ケミメカニカルおよびケミサーモメカニカルパルプ法などの機械的方法によって得られる。さらに、リサイクル木材パルプ繊維、漂白、非漂白、無塩素漂白ＥＣＦ）または完全無塩素漂白（ＴＣＦ）木材パルプ繊維を使用することができる。
【０１１４】
繊維材料は、天然繊維もしくは合成繊維、またはそれらの任意の組合せのみを含むことができる。好適な材料は、ポリエステル、レイヨンおよびそれらのブレンド、ポリエチレンおよびポリプロピレンである。
【０１１５】
流体吸収性組成物の成分としての繊維材料は、親水性繊維、疎水性繊維、または親水性繊維と疎水性繊維の組合せであってよい。親水性の定義は、上記章の「定義」のセクションに示されている。流体吸収性組成物内の親水性／疎水性比、ならびにそれに応じた親水性繊維および疎水性繊維の量は、流体処理特性、ならびに得られた流体吸収性組成物の流体吸収性ポリマー粒子の量によって選択される。かくして、流体吸収性組成物が流体吸収性物品の着用者に隣接する場合、好ましくは疎水性不織布材料から形成された疎水性繊維の使用、すなわち上部液体透過層に部分的にまたは完全に代わって使用することが好適である。疎水性繊維は、また、そこで流体不透過遮断物として作用する下部通気性流体不透過層の材料であり得る。
【０１１６】
親水性繊維の例は、セルロース繊維、変性セルロース繊維、レイヨン、ポリエチレンテレフタレートなどのポリエステル繊維、および親水性ナイロン等である。親水性繊維は、例えば界面活性剤処理またはシリカ処理によって親水性化された疎水性繊維からも得られる。したがって、親水性熱可塑性繊維は、ポリプロピレンなどのポリオレフィン、ポリアミドまたはポリスチレン等から界面活性剤処理またはシリカ処理によって誘導される。
【０１１７】
上部層の強度および保全性を向上させるため、繊維は、一般に、層内の繊維同士の架橋として作用する結合部分を示す。
【０１１８】
ウェブにおける繊維を強化するための技術は、機械的結合、熱的結合および化学的結合である。機械的結合方法では、繊維を例えば水噴流（スパンレース）によって機械的に絡み合わせ、ウェブに保全性を与える。熱的結合は、低融点ポリマーの存在下で温度を上昇させる手段によって実施される。熱的結合法の例は、スパンボンディング、通気結合および樹脂結合である。
【０１１９】
保全性を向上させる好適な手段は、熱的結合、スパンボンディング、樹脂結合、通気結合および／またはスパンレースである。
【０１２０】
熱的結合の場合は、熱可塑性材料が繊維に加えられる。熱処理されると、この熱可塑性材料の少なくとも一部が、毛管効果によってもたらされた繊維の交差部に移動する。これらの交差部は、冷却後に固化して部分を結合させ、繊維状マトリックスの保全性を向上させる。さらに、化学的に剛化されたセルロース繊維の場合、熱可塑性材料の溶融および移動は、得られた繊維層の孔径を増大させながら、その密度および基本質量を維持する効果を有する。濡れても、層の構造および保全性は安定したままである。つまり、熱可塑性材料を加えると、排出体液の流体浸透性が向上し、取得特性が向上する。
【０１２１】
好適な熱可塑性材料としては、ポリエチレンおよびポリプロピレンなどのポリオレフィン、ポリエステル、コポリエステル、ポリ酢酸ビニル、ポリ酢酸エチルビニル、ポリ塩化ビニル、ポリ塩化ビニリデン、ポリアクリル酸、ポリアミド、コポリアミド、ポリスチレン、ポリウレタン、ならびに記載のポリマーのいずれかのコポリマーが挙げられる。
【０１２２】
好適な熱可塑性繊維を、一成分繊維である単一のポリマーから製造することができる。代替的に、それらを、１つ超のポリマー、例えば二成分または多成分繊維から製造することができる。「二成分繊維」という用語は、シェルと異なる繊維材料から構成されるコア繊維を含む熱可塑性繊維を指す。典型的には、両繊維材料は、異なる融点を有し、一般的にはシースの方が低い温度で溶融する。二成分繊維は、シースが、二成分繊維の断面部を通じて均一な厚さを有するか、不均一な厚さを有するかに応じて同心性または偏心性であり得る。より薄い繊維厚さにおいてより高度な圧縮強度を示す偏心二成分繊維が有利である。さらなる二成分繊維は、「非けん縮」（非屈曲）または「けん縮」（屈曲）の特徴を示し、さらなる二成分繊維は、異なる潤滑性の側面を示しうる。
【０１２３】
二成分繊維の例として、以下のポリマーの組合せが挙げられる：ポリエチレン／ポリプロピレン、ポリ酢酸エチルビニル／ポリプロピレン、ポリエチレン／ポリエステル、ポリプロピレン／ポリエステル、コポリエステル／ポリエステル。
【０１２４】
好適な熱可塑性材料は、層の繊維に損傷を与えるより低い温度の；通常、流体吸収性物品が貯蔵される温度よりは低くない融点を有する。好ましくは、融点は、約７５℃〜１７５℃である。熱可塑性繊維の典型的な長さは、約０．４〜６ｃｍ、好ましくは約０．５〜１ｃｍである。熱可塑性繊維の直径は、デニール（ｇ／９０００ｍ）またはデシテックス（ｇ／１００００ｍ）で定義される。典型的な熱可塑性繊維は、約１．２〜２０、好ましくは約１．４〜１０のデシテックスを有する。
【０１２５】
流体吸収性組成物の保全性を向上させるさらなる手段は、スパンボンディング技術である。スパンボンディングによる繊維層製造の本質は、ポリマー粒子の連続フィラメントへの直接紡糸、およびそれに続く繊維層の製造に基づく。
【０１２６】
スパンボンド布は、押出スパン繊維を均一かつ無作為に移動ベルト上に堆積させた後、繊維を熱的に結合させることによって製造される。繊維は、ウェブ積層過程で空気噴流により分離される。繊維ボンドは、加熱ロールまたは高温ニードルを押しつけて、ポリマーを部分的に溶融させ、繊維同士を融合させる。分子配向が融点を高めるため、高度に延伸されていない繊維を熱的結合繊維として使用することができる。ポリエチレンまたはランダムエチレン／プロピレンコポリマーが、低融点結合部として使用される。
【０１２７】
スパンボンディングの他、樹脂結合の技術も熱的結合分野に属する。結合部を生成するためのこの技術を使用して、例えばエポキシ、ポリウレタンおよびアクリルベースの特定の接着剤を繊維材料に添加し、得られたマトリックスを熱処理する。こうして、ウェブは樹脂と結合され、および／または熱可塑性樹脂が繊維材料内に分散される。
【０１２８】
さらなる熱的結合技術として、通気結合は、高温空気を繊維布の表面に塗布することを含む。高温空気は、繊維布の真上で循環するが、繊維布に浸透しない。結合部は、結合剤を添加することによって生成される。通気熱的結合に使用される好適な結合剤としては、結晶性結合剤繊維、二成分結合剤繊維および粉末が挙げられる。結晶性結合剤繊維または粉末を使用する場合、結合剤は、全体的に溶融し、不織布の断面全体を通じて溶融液滴を形成する。冷却すると、これらの点で結合が生じる。シース／コア結合剤繊維の場合、シースは結合剤であり、コアは担体繊維である。通気オーブンを使用して製造された製造物は、嵩高く、目が粗く、柔軟で、強く、延伸性、通気性および吸収性を有する傾向がある。通気結合後、すぐに低温カレンダリングを行うと、高温ロールカレンダー製造物と、圧縮せずに通気結合された製造物との間に肉厚が生じる。低温カレンダリングの後でも、この製造物は、エリア結合高温カレンダー材料より柔らかく、柔軟で、延伸性が高い。
【０１２９】
スパンレーシング（「水流交絡処理」）は、ウェブの保全性を向上させるさらなる方法である。緩い繊維の形成ウェブ（通常、空気積層または湿式積層）を最初に圧縮し、予め濡らしてエアポケットを除去する。スパンレーシングの技術は、繊維が互いに絡着するように、多列の微細な高速水噴流を使用して、ウェブを多孔性ベルト、または移動有孔もしくはパターン化スクリーンに打ちつける。一般に、第１の噴射器から最後の噴射器にかけて水圧が上昇する。１５０バール程度の圧力で、水噴流をウェブ上に誘導する。この圧力は、たいていの不織布繊維に対して十分であるが、特殊化された用途ではより高い圧力が使用される。
【０１３０】
スパンレース法は、繊維を絡み合わせることによって布の完全性を確保するため、水噴流を採用する不織布製造システムである。軟性、ドレープ性、順応性および比較的高強度は、スパンレース不織布の主要な特徴である。
【０１３１】
最新の研究において、得られた液体透過層のいくつかの構造特徴に有益性が見いだされている。例えば、層の厚さは、非常に重要であり、そのｘ−ｙ次元とともに、層の取得−分布挙動に影響を与える。さらにある種の統合された輪郭構造が存在する場合は、層の三次元構造に応じて取得−分布挙動を誘導することができる。したがって、液体透過層の機能における三次元ポリエチレンが好適である。
【０１３２】
したがって、好適な液体透過層（Ａ）は、熱的結合、スパンボンディング、樹脂結合または通気結合によって上記繊維から形成された不織布層である。さらなる好適な液体透過層は、三次元ポリエチレン層およびスパンレースである。
【０１３３】
好ましくは、三次元ポリエチレン層およびスパンレースは、１２〜２２ｇｓｍの基本質量を示す。
【０１３４】
典型的には、液体透過層（Ａ）は、流体吸収性構造体に部分的または全体的に広がり、すべての好適なサイドフラップ、サイドラッピング要素、翼および耳の一部に入り込み、および／またはそれを形成することができる。
【０１３５】
液体不透過層（Ｂ）
液体不透過層（Ｂ）は、流体吸収性コアによって吸収、保持された滲出物が、例えば、ベッドシーツ、パンツ、パジャマおよび肌着と接触する物品を濡らすのを防止する。したがって、液体不透過層（Ｂ）は、織布もしくは不織布材料、ポリエチレンもしくはポリプロピレンの熱可塑性フィルムなどのポリマーフィルム、またはフィルム被覆不織布材料などの複合材料を含むことができる。
【０１３６】
好適な液体不透過層は、不織布、プラスチックおよび／またはプラスチックと不織布の積層体を含む。プラスチックおよび／またはプラスチックと不織布の積層体は、いずれも適宜通気性であってよい、すなわち、液体不透過層（Ｂ）は、蒸気を流体吸収性材料から逃がすことができる。したがって、液体不透過層は、一定の水蒸気透過率と同時に、不透過度を有さなければならない。これらの特徴を兼ね備えるため、好適な液体不透過層は、少なくとも２つの層、例えば、指定の基本質量および孔径を有する繊維不織布からなる積層体、ならびに指定の厚さを有し、場合により孔構造を有する第２の層として例えばポリビニルアルコールの連続三次元フィルムを含む。当該積層体は、遮断物として作用し、液体輸送または濡れを示さない。したがって、好適な液体不透過層は、繊維不織布である多孔性ウェブの少なくとも第１の通気性層、例えば、メルトブローン不織布層、または合成繊維から製造されたスパンボンド不織布層の複合ウェブ、ならびに液体不透過ポリマーフィルム、例えば、好ましくはフィルムの平面に垂直でなく、フィルムの平面に対して９０°未満の角度で配置される毛管として作用する孔を場合により有するプラスチックからなる弾性三次元ウェブの少なくとも第２の層を含む。
【０１３７】
好適な液体不透過層は、蒸気に対して浸透性である。好ましくは、液体不透過層は、少なくとも約１００ｇｓｍ／２４時間、好ましくは少なくとも約２５０ｇｓｍ／２４時間、および最も好ましくは少なくとも約５００ｇｓｍ／２４時間の水蒸気透過率（ＷＶＴＲ）を示す蒸気浸透性材料から構成される。
【０１３８】
好ましくは、液体不透過層（Ｂ）は、疎水性材料、例えば、合成繊維、またはプラスチック、例えばポリエチレンを含む液体不透過ポリマーフィルムを含む不織布である。液体不透過層の厚さは、好ましくは１５〜３０μｍである。
【０１３９】
さらに、液体不透過層（Ｂ）は、好ましくは、１２〜１５ｇｓｍの密度を有する不織布および約１０〜２０μｍの厚さを有するポリエチレン層を含む不織布とプラスチックの積層体で構成される。
【０１４０】
典型的に液体不透過層（Ｂ）は、流体吸収性構造体に部分的または全体的に広がり、すべての好適なサイドフラップ、サイドラッピング要素、翼および耳の一部に入り込み、および／またはそれを形成することができる。
【０１４１】
流体吸収性コア（Ｃ）
流体吸収性コア（Ｃ）は、上部液体透過層（Ａ）と下部液体不透過層（Ｂ）の間に配置される。水蒸気浸透性、柔軟性および厚さが満たされるのであれば、好適な流体吸収性コア（Ｃ）を当該技術分野で既知の流体吸収性コアシステムのいずれかから選択することができる。好適な流体吸収性コアは、その主たる機能が排出体液の取得、輸送、分配、吸収、貯蔵および保持である任意の流体吸収性組成物を指す。
【０１４２】
流体吸収性コア（Ｃ）の上面面積は、好ましくは少なくとも２００ｃｍ2、より好ましくは少なくとも２５５０ｃｍ2、最も好ましくは少なくとも３００ｃｍ2である。上面面積は、上部液体透過層に直面するコアの部分である。
【０１４３】
本発明によれば、流体吸収性コアは、以下の成分を含むことができる：
１．任意のコアカバー
２．流体貯蔵層
３．任意のダスティング層。
【０１４４】
１．任意のコアカバー
流体吸収性コアの保全性を向上させるため、コアにカバーを設ける。このカバーは、流体吸収性コアの頂部および／または底部に存在してよい。さらに、このカバーは、流体吸収性コアを１枚の材料シートとともに含むため、ラップとして機能することができる。ラッピングは、完全ラップ、部分ラップまたはＣ−ラップであってよい。
【０１４５】
コアカバーの材料は、ウェブ、衣服、織物、フィルム、薄織物、および２つ以上の基板またはウェブの積層体を含む任意の既知の種類の基板を含みうる。コアカバー材料は、セルロース、木綿、亜麻、リネン、麻、羊毛、絹、毛皮、毛髪および天然鉱物繊維などの天然繊維を含みうる。コアカバー材料は、レイヨンおよびリヨセル（セルロース由来）、多糖（デンプン）、ポリオレフィン繊維（ポリプロピレン、ポリエチレン）、ポリアミド、ポリエステル、ブタジエン−スチレンブロックコポリマー、ポリウレタンおよびそれらの組合せも含みうる。好ましくは、コアカバーは、合成繊維または薄織物を含む。
【０１４６】
繊維は、一成分または多成分であってよい。多成分繊維は、ホモポリマー、コポリマーまたはそれらのブレンドを含みうる。
【０１４７】
２．流体貯蔵層
流体吸収性コアに含まれる流体吸収性組成物は、繊維材料および流体吸収性ポリマー粒子を含む。
【０１４８】
本発明に有用な繊維は、天然繊維および合成繊維を含む。好適な変性または非変性天然繊維の例は、上記「液体透過層（Ａ）」の章に示されている。それらの中では、木材パルプ繊維が好適である。
【０１４９】
好適な合成繊維の例は、上記「液体透過層（Ａ）」の章に示されている。繊維材料は、天然繊維または合成繊維またはそれらの組合せのみを含みうる。
【０１５０】
流体吸収性組成物の成分として、繊維材料は、親水性、疎水性であってよく、または親水性繊維と疎水性繊維の組合せであってよい。
【０１５１】
一般に、上層（Ａ）下層（Ｂ）間に埋め込まれる流体吸収性コアに使用する場合、親水性繊維が好適である。これは、特に、排出体液を迅速に取得し、流体吸収性組成物または流体吸収性コアの他の領域に輸送および分配することが望まれる流体吸収性組成物に該当する。流体吸収性ポリマー粒子を含む流体吸収性組成物には親水性繊維の使用が特に好適である。
【０１５２】
親水性繊維の例は、上記「液体透過層（Ａ）」の章に示されている。好ましくは、流体吸収性コアは、酢酸ビスコース、ポリエステルおよび／またはポリプロピレンから作られる。
【０１５３】
流体吸収性コアの繊維状材料を均一に混合し、均質または不均質の流体吸収性コアを生成することができる。代替的に、繊維状材料を濃縮、または場合により、流体吸収性ポリマー材料を含む個別の層で積層することができる。流体吸収性コアの好適な貯蔵層は、流体吸収性ポリマー材料を含む繊維状材料の均質混合物を含む。層状コアシステムを含む流体吸収性コアの好適な貯蔵層は、繊維状材料の均質混合物を含み、流体吸収性ポリマー材料を含むことによって、それらの層の各々を、当該技術分野で既知の手段によって任意の繊維状材料から構成することができる。挿入された流体吸収性材料、例えば流体吸収性ポリマー粒子の量および分布に応じて、所望の流体取得、分布および輸送が得られるよう、層の順序を導くことができる。好ましくは、流体吸収性ポリマー粒子を組み込むためのマトリックスとして作用する、繊維状材料の層または不均質混合物で構成された、流体吸収性コアの貯蔵層内の最高吸収率および保持率の不連続域が存在する。それらの不連続域は、全領域に広がる、または流体吸収性コアのいくつかの部分のみ形成することができる。
【０１５４】
好適な流体吸収性コアは、繊維状材料および流体吸収性材料を含む。体液または体滲出物を吸収および保持可能な任意の流体吸収性材料、例えば、セルロース詰め物、変性および非変性セルロース、架橋セルロース、積層体、複合材料、流体吸収性発泡体、上記「液体透過層（Ａ）」の章に記載されている材料、流体吸収性ポリマー粒子およびそれらの組合せが好適である。
【０１５５】
典型的には、流体吸収性コアは、単一種類の流体吸収性ポリマー粒子を含みえ、または異なる種類の流体吸収性ポリマー材料由来の流体吸収性ポリマー粒子を含みうる。したがって、単一種類のポリマー材料からなる流体吸収性ポリマー粒子、または異なる種類のポリマー材料からなる流体吸収性ポリマー粒子の混合物、例えば、滴下重合から生じた流体吸収性ポリマー粒子のゲル重合から得られる規則的な流体吸収性ポリマー粒子の混合物を添加することができる。代替的に、逆懸濁重合から得られる流体吸収性ポリマー粒子を添加することができる。
【０１５６】
代替的に、異なる特徴プロファイルを示す流体吸収性ポリマー粒子を混合することができる。したがって、流体吸収性コアは、均一のｐＨ値を有する流体吸収性ポリマー粒子を含みえ、または異なるｐＨ値を有する流体吸収性ポリマー粒子、例えば、約４．０〜約７．０のｐＨを有する流体吸収性ポリマー粒子からなる２つ以上の成分の混合物を含みうる。好ましくは、加えられる混合物は、約４．０〜約７．０のｐＨを有する、ゲル重合または逆懸濁重合から得られた流体吸収性ポリマー粒子と、滴下重合から得られた流体吸収性ポリマー粒子との混合物に由来する。
【０１５７】
好適な流体吸収性コアは、また、流体吸収性粒子および／または流体吸収性ポリマー繊維あるいはそれらの混合物を添加することによって緩い繊維材料から製造される。流体吸収性ポリマー繊維は、単一種類の流体吸収性ポリマー繊維から形成され、異なるポリマー材料からなる流体吸収性ポリマー繊維を含みうる。繊維構造に容易に分配されて組み込まれ、流体吸収性ポリマー粒子よりも良好に所定位置にて維持されることから、流体吸収性ポリマー繊維を添加することが好適であり得る。したがって。互いの接触によって引き起こされるゲルブロッキングの傾向が軽減される。さらに、流体吸収性ポリマー繊維は、より軟質で、より柔軟性がある。
【０１５８】
流体吸収性コアの製造方法において、流体吸収性ポリマー粒子および／または流体吸収性繊維を、繊維状マトリックスなど構造形成化合物と一緒にする。したがって、流体吸収性コアを緩い繊維から形成する過程で流体吸収性ポリマー粒子および／または流体吸収性繊維を添加することができる。流体吸収性ポリマー粒子および／または流体吸収性繊維とマトリックスの繊維状材料とを同時に混合する、または１つの成分を２つ以上の他の成分の混合物に同時に添加する、もしくは連続的に添加することによって流体吸収性コアを形成することができる。
【０１５９】
好適な流体吸収性コアは、流体吸収性ポリマー粒子および／または流体吸収性繊維と、流体吸収性材料を組み込むための繊維状材料構成マトリックスとの混合物を含む。当該混合物を均質に形成することができる、すなわち、すべての成分を混ぜ合わせて均質の構造体を得る。流体吸収性材料の量は、流体吸収性コア全体を通じて均一であってもよく、流体吸収性材料の濃度に関してプロファイルドコアが得られるよう、例えば中央部と遠部とで異なっていてもよい。
【０１６０】
流体吸収性ポリマー材料を吸収性コアに塗布する技術は、当業者に既知であり、容積法、減量法または重量法であってよい。既知の技術は、振動システム、単一および多重オージェシステム、注入ロール、加重ベルト、流動床容積システムならびに重力散布および／または噴霧システムによる塗布を含む。さらなる挿入技術は、落下供給システム調和および相反空圧吹込み塗布、または流体吸収性ポリマー材料を塗布する真空印刷法である。
【０１６１】
好適な流体吸収性コアは、流体吸収性物品を製造する方法によって形成される層も含みうる。続いてｚ方向に異なる層を生成することによって層状構造を形成することができる。
【０１６２】
代替的に、コア構造を２つ以上の事前に形成した層から形成して、層状流体吸収性コアを得ることができる。それらの層は、約１０〜９５％の濃度を示す流体吸収性ポリマー材料の異なる濃度を有しうる。これらの均一の、または異なる層をそれらの隣接する平面で互いに固定することができる。代替的に、複数のチャンバを形成して、流体吸収性ポリマー材料を個別に組み込むように、それらの層を組み合わせることができる。
【０１６３】
好適な事前に形成した層は、例えば、空気積層、湿式積層、積層または複合構造として処理される。
【０１６４】
代替的に、他の材料の層、例えば、連続もしくは独立気泡発泡体または有孔フィルムを加えることができる。前記流体吸収性ポリマー材料を含む少なくとも２つの層の積層体も含まれる。
【０１６５】
さらに、複合構造を担体層（例えばポリマーフィルム）から形成することができ、その上に流体吸収性ポリマー材料を固定する。固定は１つの面または両面で行うことができる。担体層は、体液に対して透過または不透過であってよい。
【０１６６】
代替的に、モノマー溶液を、層の形成後に、または担体層上に加え、そのコーティング溶液をＵＶ誘発重合技術によって重合することができる。したがって、「ｉｎ  ｓｉｔｕ」重合は、流体吸収性ポリマーを塗布するためのさらなる方法である。
【０１６７】
したがって、好適な流体吸収性コアは、５〜９０質量％の繊維状材料および１０〜９５質量％の流体吸収性ポリマー粒子を含み；好ましくは２０〜８０質量％の繊維状材料および２０〜８０質量％の流体吸収性ポリマー粒子を含み；より好ましくは３０〜７５質量％の繊維状材料および２５〜７０質量％の流体吸収性ポリマー粒子を含み、および最も好ましくは４０〜７０質量％の繊維状材料および３０〜６０質量％の流体吸収性ポリマー粒子を含む。
【０１６８】
流体吸収性コア内の流体吸収性ポリマー粒子および／または流体吸収性繊維の量は、３〜２０ｇ、好ましくは６〜１４ｇ、成人用おむつの場合、８〜１２ｇ、失禁用製品の場合、最大で約５０ｇである。
【０１６９】
典型的には、流体吸収性物品は、他の任意の層に加えて、少なくとも１つの上部液体透過層（Ａ）、少なくとも１つの下部液体不透過層（Ｂ）および層（Ａ）層（Ｂ）間に少なくとも１つの流体吸収性コアを含む。体液吸収の制御を向上させ、および／または流体吸収性ポリマー粒子と繊維状マトリックスとの重量比百分率の柔軟性を高めるため、１つ以上のさらなる流体吸収性コアを加えることが有利であり得る。第２の流体吸収性コアを第１の流体吸収性コアに加えると、体液輸送および分配における可能性が高まる。さらに、より多量の排出体液を保持することができる。異なる流体吸収性ポリマー濃度および含有量を示すいくつかの層を組み合わせることができれば、いくつか流体吸収性コアが含まれていても、流体吸収性物品の厚さを最小限に抑えることができる。
【０１７０】
好適な流体吸収性コアを、排出体液を取得、輸送および保持するように設計された当該技術分野で既知の任意の材料から形成することができる。製造技術は、当業者に既知のものであってよい。好適な技術は、モノマー溶液を輸送繊維マトリックスに塗布することによる、ｉｎ‐ｓｉｔｕ技術として既知の重合、または空気積層組成物の製造を含む。
【０１７１】
好適な流体吸収性物品は、典型的には流体吸収性物品に見られる他の層との任意の組合せで単一または多重コアシステムを含んでいる。好適な流体吸収性物品は、単一または二重コアシステムを含み；最も好ましくは、流体吸収性物品は、単一流体吸収性コアを含む。
【０１７２】
流体吸収性コアは、典型的には、均一のサイズまたはプロファイルを有する。好適な流体吸収性コアは、コアの形状および／または流体吸収性ポリマー粒子の含有量および／または流体吸収性ポリマー粒子の分布および／または層状流体吸収性コアが存在する場合における異なる層の寸法に関して、プロファイルド構造を有することもできる。
【０１７３】
吸収性コアは、いくつかの層、例えば、基板層、流体吸収性ポリマーの層および熱可塑性材料の層を組み合わせることによって良好な濡れ固定制を与えることが知られている。好適な吸収性コアは、薄織物または薄織物積層体も含みうる。薄織物または薄織物積層体を折り重ねることによって形成された単一または二重層薄織物積層体が当該技術分野で既知である。
【０１７４】
これらの層および重畳物は、好ましくは、例えば接着剤の添加、あるいは機械、熱もしくは超音波結合、またはそれらの組合せによってそれぞれ接合される。流体吸収性ポリマー粒子を、例えば、個別の流体吸収性ポリマー層を形成することによって、個々の層内またはそれらの間に含めることができる。
【０１７５】
したがって、層の数または大容積のコアの高さに応じて、得られる流体吸収性コアの厚さが決まる。したがって、流体吸収性コアは、１つの層として平坦（平坦部）であってよく、または三次元プロファイルを有しうる。
【０１７６】
一般に、上部液体透過層（Ａ）および下部液体不透過層（Ｂ）を様々な種類の液体吸収性物品の要件に従って、かつ様々な着用者のサイズに対応するように成形およびサイズ設定することができる。したがって、上部液体透過層と下部液体不透過層との組合せは、当該技術分野で既知のすべての寸法または形状を有しうる。好適な組合せは、砂時計形、長方形、台形、ｔ形もしくはダブルｔ形を有するか、または解剖学的次元を示す。
【０１７７】
流体吸収性コアは、典型的には当該技術分野で既知の流体吸収性物品に存在するさらなる添加剤を含みうる。例示的な添加剤は、流体吸収性コアを補強および安定化するための繊維である。好ましくは、流体吸収性コアを補強するためにポリエチレンが使用される。
【０１７８】
流体吸収性コアを補強するためのさらなる安定剤は、結合剤として作用する材料である。
【０１７９】
結合剤材料の種類、または流体吸収性コアの異なる領域に使用される結合剤の量を変化させると、プロファイルド安定化が得られる。例えば、異なる融点を示す異なる結合剤材料を流体吸収性コアの領域に使用することができ、例えば、より低い融点の材料をコアの中央部に、より高い融点のコアを遠部に使用する。好適な結合剤材料は、接着性または非接着性繊維、連続または不連続押出繊維、二成分ステープル繊維、非弾性繊維および噴霧液体結合剤、あるいはこれらの結合剤材料の任意の組合せであってよい。
【０１８０】
さらに、熱可塑性組成物は、通常、コア層の保全性を向上させるために添加される。熱可塑性組成物は、単一種類の熱可塑性ポリマーまたは熱可塑性ポリマーのブレンドを含みうる。代替的に、熱可塑性組成物は、粘着剤などの、少なくとも１つの熱可塑性ポリマーを粘着付与剤、可塑剤、または他の添加剤、例えば酸化防止剤等の熱可塑性希釈剤とともに含むホットメルト接着剤、を含みうる。熱可塑性組成物は、例えば、結晶性ポリプロピレンおよび非晶質ポリアルファオレフィンまたはスチレンブロックコポリマー、ならびに蝋の混合物を含む感圧ホットメルト接着剤をさらに含みうる。
【０１８１】
好適な熱可塑性ポリマーは、Ａ−Ｂ−Ａ三ブロックセグメント、Ａ−Ｂ二ブロックセグメントおよび（Ａ−Ｂ）nラジカルブロックコポリマーセグメントを含むスチレンブロックコポリマーである。文字Ａは、非弾性ポリマーセグメント、例えばポリスチレンを表し、Ｂは、不飽和共役ジエンまたはそれらの（部分）水素化形を表す。好ましくは、Ｂは、イソプレン、ブタジエン、エチレン／ブチレン（水素化ブタジエン）、エチレン／プロピレン（水素化イソプレン）およびそれらの混合物を含む。
【０１８２】
他の好適な熱可塑性ポリマーは、非晶質ポリオレフィン、非晶質ポリアルファオレフィンおよびメタロセンポリオレフィンである。
【０１８３】
臭気抑制に関して、香料および／または臭気抑制添加剤が場合により添加される。好適な臭気抑制添加剤は、流体吸収性物品を運ぶ際に経時的に発生する臭気を低減する当該技術分野で既知のすべての物質である。したがって、好適な臭気抑制添加剤は、無機材料、例えば、ゼオライト、活性化炭素、ベントナイト、シリカ、エアロジル、珪藻土、クレー；キレート化物、例えば、エチレンジアミン四酢酸（ＥＤＴＡ）、シクロデキストリン、アミノポリ炭酸、エチレンジアミンテトラメチレンリン酸、アミノリン酸塩、多官能性アロマート、Ｎ，Ｎ’−二コハク酸である。
【０１８４】
好適な臭気抑制添加剤は、第四級アンモニウム、フェノール、アミドおよびニトロ化合物ならびにそれらの混合物などのさらなる抗菌剤；銀塩、亜鉛塩、塩化セチルピリジニウムおよび／またはトリクロサンなどの殺菌剤、ならびにＨＬＢ値が１２未満の界面活性剤である。
【０１８５】
好適な臭気抑制添加剤は、無水マレイン酸、無水イタコン酸、ポリ無水マレイン酸もしくはポリ無水イタコン酸などの無水物基を有するさらなる化合物、マレイン酸とＣ2−Ｃ8オレフィンもしくはスチレンとのコポリマー、ポリ無水マレイン酸、または無水マレイン酸とイソブテン、ジ−イソブテンもしくはスチレンとのコポリマー、アスコルビン酸、安息香酸、クエン酸、サリチル酸もしくはソルビン酸などの酸基を有する化合物、および酸基を有するモノマーの流体可溶性ポリマー、Ｃ3−Ｃ5一不飽和カルボン酸のホモまたはコポリマーである。
【０１８６】
好適な臭気抑制添加剤は、カプロン酸アリル、シクロヘキサン酢酸アリル、シクロヘキサンプロピオン酸アリル、ヘプタン酸アリル、酢酸アミル、プロピオン酸アミル、アネトール、アニキシクアルデヒド、アニソール、ベンズアルデヒド、酢酸ベンジル、ベンジルアセトン、ベンジルアルコール、酪酸ベンジル、ギ酸ベンジル、カンフェン、カンファーゴム、ラエボ−カルベオール、ギ酸シンナミル、シス−ジャスモン、シトラル、シトロネロールおよびその誘導体、クミンアルコールおよびその誘導体、シクラルＣ、ジメチルベンジルカルビノールおよびその誘導体、ジメチルオクタノールおよびその誘導体、オイカリプトール、ゲラニル誘導体、酢酸ラバンデュリル、リグストラール、ｄ−リモネン、リナロール、リナリル誘導体、メントンおよびその誘導体、ミルセンおよびその誘導体、ネラール、ネロール、ｐ−クレゾール、ｐ−シメン、オレンジテルペン、アルファ−ポネン、４−テルピネオール、チモール等の香料である。
【０１８７】
臭気抑制添加剤としてマスキング剤も使用される。マスキング剤は、固壁材料内封入香料である。好ましくは、壁材料は、香料成分の遅延放出のために使用される流体可溶性細胞マトリックスを含む。
【０１８８】
さらなる好適な臭気抑制添加剤は、Ｃｕ、Ａｇ、Ｚｎなどの遷移金属；ウレアーゼ阻害剤などの酵素、デンプン、ｐＨ緩衝材料、キチン、緑茶植物抽出物、イオン交換樹脂、炭酸塩、重炭酸塩、リン酸塩、硫酸塩またはそれらの混合物である。
【０１８９】
好適な臭気抑制添加剤は、緑茶植物抽出物、シリカ、ゼオライト、炭素、デンプン、キレート剤、ｐＨ緩衝材料、キチン、珪藻土、クレー、イオン交換樹脂、炭酸塩、重炭酸塩、リン酸塩、硫酸塩、マスキング剤またはそれらの混合物である。臭気抑制添加剤の好適な濃度は、約０．５〜約３００ｇｓｍである。
【０１９０】
最新の開発では、濡れ指示添加剤の添加が提案されている。流体吸収性物品における濡れの電気監視の他、ホットメルト接着剤を塗れ指示薬とともに含む濡れ指示添加剤が既知である。濡れ指示添加剤は、黄色から比較的暗い濃青色に色を変化させる。この色変化は、流体吸収性物品の液体不透過の外側材料を介して容易に認識可能である。既存の濡れ指示は、濡れると消失するバックシートにパターン付けされた水溶性インクを利用することによっても達成される。
【０１９１】
好適な濡れ指示添加剤は、モノオレイン酸ソルビタンとポリエトキシ化硬化ヒマシ油との混合物を含む。好ましくは、濡れ指示添加剤の量は、流体吸収性コアの質量に対して約１〜５質量％である。
【０１９２】
流体吸収性コアの基本質量は、６００〜１２００ｇｓｍである。流体吸収性コアの密度は、０．１〜０．２５ｇ／ｃｍ3である。流体吸収性コアの厚さは、１〜５ｍｍ、好ましくは１．５〜３ｍｍの範囲であり、失禁用製品の場合、３〜１５ｍｍである。
【０１９３】
３．任意のダスティング層
吸収性コアに含めるための任意の成分は、隣接するダスティング層である。ダスティング層は、繊維層であり、吸収性コアの頂部および／または底部に配置され得る。典型的には、ダスティング層は、貯蔵層の下に位置する。この下部層は、流体吸収性コアの製造過程で、堆積した流体吸収性ポリマー粒子の担体として機能するため、ダスティング層と称される。流体吸収性ポリマー材料がマクロ構造、フィルムまたはフレークの形状であれば、ダスティング層を挿入する必要はない。滴下重合から得られる流体吸収性ポリマー粒子の場合、粒子は、縁のない滑らかな表面を有する。この場合も、流体吸収性コアにダスティング層を加える必要がない。一方、大きな利点として、ダスティング層は、吸上げ性能などいくつかのさらなる流体処理特性を与え、液体不透過層（Ｂ）のピンホールおよび／またはポックの発生を低減させることができる。
【０１９４】
好ましくは、ダスティング層は、フラフを含む繊維層である（セルロース繊維）。
【０１９５】
任意の取得−分配層（Ｄ）
任意の取得−分配層（Ｄ）は、上部層（Ａ）と流体吸収性コア（Ｃ）の間に位置し、好ましくは、排出体液を効率的に取得して、それらを流体吸収性組成物の他の領域、または体液が固定および貯蔵される他の層に輸送および分配するよう構成される。したがって、上部層は、排出液を流体吸収性コアに分配するために取得−分配層（Ｄ）に輸送する。
【０１９６】
取得−分配層は、繊維状材料および場合により流体吸収性ポリマー粒子を含む。
【０１９７】
繊維状材料は、親水性、疎水性であってよく、または親水性繊維と疎水性繊維の組合せであってよい。それは天然繊維、合成繊維または両者の組合せから得られる。
【０１９８】
好適な取得−分配層は、セルロース繊維および／または変性セルロース繊維および／またはそれらの合成物もしくは組合せから形成される。したがって、好適な取得−分配層は、セルロース繊維、特に木材パルプフラフを含みうる。さらなる好適な親水性、疎水性繊維、ならびに変性または非変性天然繊維は、上記「液体透過層（Ａ）」の章に示されている。
【０１９９】
特に流体取得および分布特性を与えるため、変性セルロース繊維の使用が好適である。変性セルロース繊維の例は、化学的に処理されたセルロース繊維、特に化学的に硬化されたセルロース繊維である。「化学的に硬化されたセルロース繊維」という用語は、繊維の剛性を向上させるための化学的手段によって硬化された繊維を指す。当該手段は、塗料および含浸物の形状の化学硬化剤の添加を含む。好適なポリマー硬化剤は以下を含みうる：窒素含有基を有する陽イオン性変性デンプン、ラテックス、湿潤強力樹脂、例えば、ポリアミド−エピクロロヒドリン樹脂、ポリアクリルアミド、尿素ホルムアルデヒドおよびメラミンホルムアルデヒド樹脂ならびにポリエチレンイミン樹脂。
【０２００】
硬化は、例えば、ポリマー鎖の架橋によって化学構造を変化させることも含みうる。したがって、架橋剤を、繊維内架橋結合を化学的に形成させる繊維に塗布することができる。さらに、セルロース繊維を個別化された形で架橋結合し、硬化させることができる。好適な化学硬化剤は、典型的には、Ｃ2−Ｃ8ジアルデヒド、酸性官能基を有するＣ2−Ｃ8モノアルデヒド、および特にＣ2−Ｃ9ポリカルボン酸を含むモノマー架橋剤である。
【０２０１】
好ましくは、変性セルロース繊維は、化学的に処理されたセルロース繊維である。セルロース繊維をクエン酸で処理することで得られる波状繊維が特に好適である。好ましくは、セルロース繊維および変性セルロース繊維の基本質量は、５０〜２００ｇｓｍである。
【０２０２】
好適な取得−分配層は、合成繊維をさらに含む。合成繊維の既知の例は、上記「液体透過層（Ａ）」の章に見られる。取得−分布層の機能における三次元ポリエチレンが好適である。
【０２０３】
さらに、セルロース繊維の場合のように、親水性合成繊維が好適である。親水性合成繊維を疎水性繊維の化学的変性によって得られる。好ましくは、親水化は、疎水性繊維の界面活性剤処理によって実施される。したがって、疎水性繊維の表面を非イオン性またはイオン性界面活性剤による処理によって、例えば、繊維に界面活性剤を噴霧する、または繊維を界面活性剤に浸漬させることによって親水性にすることができる。永久的親水性合成繊維がさらに好適である。
【０２０４】
取得−分配層の繊維材料を固定して、層の強度および保全性を向上させることができる。ウェブにおいて繊維を固化する技術は、機械的結合、熱的結合および化学的結合である。ウェブの保全性を向上させる異なる方法の詳細な説明は、上記「液体透過層（Ａ）」に示されている。
【０２０５】
好適な取得−分配層は、繊維状材料および内部に分布した流体吸収性ポリマー粒子を含む。流体吸収性ポリマー粒子を、緩い繊維から層を形成する過程で添加することができる、あるいは代替的に、層の形成後にモノマー溶液を添加し、ＵＶ誘発重合技術によってコーティング溶液を重合することができる。したがって、「ｉｎ  ｓｉｔｕ」重合は、流体吸収性ポリマーを塗布するためのさらなる方法である。
【０２０６】
したがって、好適な取得−分配層は、８０〜１００質量％の繊維状材料および０〜２０質量％の流体吸収性ポリマー粒子を含み；好ましくは８５〜９９．９質量％の繊維状材料および０．１〜１５質量％の流体吸収性ポリマー粒子を含み；より好ましくは９０〜９９．５質量％の繊維状材料および０．５〜１０質量％の流体吸収性ポリマー粒子を含み；および最も好ましくは９５〜９９質量％の繊維状材料および１〜５質量％の流体吸収性ポリマー粒子を含む。
【０２０７】
好適な取得−分配層は、流体吸収性ポリマー粒子の濃度に基づき、２０〜２００ｇｓｍ、最も好適には４０〜５０ｇｓｍの基本質量を示す。
【０２０８】
任意の薄織物層（Ｅ）
任意の薄織物層は、（Ｃ）の真上および／または真下に配置される。
【０２０９】
薄織物層の材料は、ウェブ、衣服、織物およびフィルムを含む任意の種類の基板である。薄織物層は、セルロース、木綿、亜麻、リネン、麻、羊毛、絹、毛皮、毛髪および天然鉱物繊維など天然繊維を含みうる。薄織物層は、レイヨンおよびリヨセル（セルロース由来）、多糖（デンプン）、ポリオレフィン繊維（ポリプロピレン、ポリエチレン）、ポリアミド、ポリエステル、ブタジエン−スチレンブロックコポリマー、ポリウレタンおよびそれらの組合せも含みうる。好ましくは、薄織物層は、セルロース繊維を含む。
【０２１０】
他の任意の成分（Ｆ）
１．レッグカフ
典型的なレッグカフは、その間に繊維および不織布材料が同時に形成される直接押出法によって、または後の時点で不織布材料に編み込むことができる事前に形成された繊維の積層方法によって形成することができる不織布材料を含む。直接押出法の例は、スパンボンディング、メルトブロー、溶媒紡糸、電気紡糸およびそれらの組合せを含む。積層方法の例は、湿式積層および乾燥積層（例えば空気積層、カーディング）法を含む。上記方法の組合せは、スパンボンド−メルトブロー−スパンボンド（ｓｍｓ）、スパンボンド−メルトブロー−メルトブロー−スパンボンド（ｓｍｍｓ）、スパンボンド−カーディング（ｓｃ）、スパンボンド−空気積層（ｓａ）、メルトブロー−空気積層（ｍａ）およびそれらの組合せを含む。直接押出を含む組合せを同じ時点または後の時点で組み合わせることができる。上記例において、１つ以上の個々の層を各方法によって製造することができる。したがって、「ｓｍｓ」は、三層不織布材料を指し、「ｓｍｓｍｓ」または「ｓｓｍｍｓ」は、五層不織布材料を指す。通常、小文字（ｓｍｓ）は個々の層を指し、大文字（ＳＭＳ）は、類似の隣接層の編集を指す。
【０２１１】
さらに、好適なレッグカフに弾性糸状体が設けられる。
【０２１２】
ｓｍｓ、ｓｍｍｓまたはｓｍｓｍｓの層組合せを示す合成繊維のレッグカフが好適である。１３〜１７ｇｓｍの密度を有する不織布が好適である。好ましくは、レッグカフに２つの弾性糸状体が設けられる。
【０２１３】
２．弾性材料
弾性材料は、拘束性および適合性を向上させるために流体吸収性物品を着用者の身体、例えば、ウエストおよび脚のまわりにしっかり保持したり、柔軟に畳んだりして、使用される。レッグ弾性材料は、外層と内層または流体吸収性物品との間、あるいは外側カバーとボディサイドライナーとの間に配置される。好適な弾性材料は、熱可塑性ポリウレタン、エラストマー材料、ポリ（エーテル−アミド）ブロックコポリマー、熱可塑性ゴム、スチレン−ブタジエンコポリマー、シリコンゴム、天然ゴム、合成ゴム、スチレンイソプレンコポリマー、スチレンエチレンブチレンコポリマー、ナイロンコポリマー、セグメント化ポリウレタンおよび／またはエチレン−酢酸ビニルコポリマーを含むスパンデックス繊維のシート、リボンまたは糸状体を含む。弾性材料を、延伸させた後に基板に固定する、または延伸基板に固定することができる。あるいは、弾性材料を基板に固定し、次いで例えば熱を加えることにより弾性化または収縮させることができる。
【０２１４】
３．閉鎖システム
閉鎖システムは、テープタブ、ランディングゾーン、エラストマー、プルアップおよびベルトシステムを含む。
【０２１５】
第１のウエスト領域の少なくとも一部を閉鎖システムによって第２のウエスト領域の一部に取りつけて、流体吸収性物品を所定の位置に保持し、流体吸収性物品の裾およびウエストを形成する。好ましくは、流体吸収性物品に再閉鎖可能な閉鎖システムが設けられる。
【０２１６】
閉鎖システムは、再シール可能であり、または永久的であり、当該用途に好適な任意の材料、例えば、プラスチック、弾性材料、フィルム、発泡体、不織布基板、織布基板、紙、薄織物、積層体および繊維強化プラスチック等、またはそれらの組合せを含む。好ましくは、閉鎖システムは、軟性材料を含み、着用者の皮膚を刺激することなく円滑および柔軟に作用する。
【０２１７】
閉鎖要素の一部は、接着テープであり、第１のウエスト領域の側縁に配置された、一対の側方に伸びるタブを含む。テープタブは、典型的には、前方体パネルに取りつけられ、第１のウエストバンドの各角から側方に伸びる。これらのテープタブは、典型的には薄い脱着可能なカバーシートによって使用前に保護される接着性の内向き面を含む。
【０２１８】
好適なテープタブは、ポリエチレン、ポリウレタン、ポリスチレン、ポリカーボネート、ポリエステル、エチレン酢酸ビニル、エチレンビニルアルコール、エチレン酢酸ビニルアクリレートまたはエチレンアクリル酸コポリマーなどの熱可塑性ポリマーで構成されていてよい。
【０２１９】
好適な閉鎖システムは、フックおよびループファスナーのフック部をさらに含み、ターゲット装置は、フックおよびループファスナーのループ部を含む。
【０２２０】
好適な機械的閉鎖システムは、ランディングゾーンを含む。機械的閉鎖システムは、外側カバーに直接締結することができる。ランディングゾーンは、それにテープタブを係合させることが望ましい流体吸収性物品の部分として作用することができる。ランディングゾーンは、基礎材料および複数のテープタブを含みうる。テープタブをランディングゾーンの基礎材料に埋め込むことができる。基礎材料は、ループ材料を含みうる。ループ材料は、裏材料、および裏材料に取りつけられた不織布スパンボンドウェブの層を含みうる。
【０２２１】
したがって、好適なランディングゾーンをスパンボンディングによって製造することができる。スパンボンド不織布は、溶融熱可塑性材料を押し出すことによって形成された溶融紡糸繊維から製造される。二軸延伸ポリプロピレン（ＢＯＰＰ）、または機械的閉鎖システムの場合は刷毛塗り／閉鎖ループが好適である。
【０２２２】
さらに、好適な機械的閉鎖システムは、パンツまたはプルアップなどの、流体吸収性物品のための軟質ウエストバンドとして機能する弾性ユニットを含む。弾性ユニットによって、例えばトレーニングパンツのように、流体吸収性物品を着用者が引き下ろせるようになる。
【０２２３】
好適なパンツ形流体吸収性物体は、前部、後部、二股部、前部と後部を横方向に接続する側部、腰部、弾性ウエスト領域および防液性外層を有する。腰部は、使用者のウエストのまわりに配置される。使い捨てパンツ型流体吸収性物品（プルアップ）は、好適な柔軟性、伸縮性、漏れ防止特性および適合性を有するため、優れた快適性を着用者に与える。
【０２２４】
好適なプルアップは、低弾性率、良好な引裂強度および高い弾性回復率を有する熱可塑性フィルム、シートおよび積層体を含む。
【０２２５】
好適な閉鎖システムは、流体吸収性物品の締結デバイス内に弾性部を生成するためのエラストマーをさらに含みうる。エラストマーは、着用者のウエストおよび裾における流体吸収性物品の適合性を確保しつつ、十分な漏れ防止性能も維持する。
【０２２６】
好適なエラストマーは、水蒸気透過性および液体遮断特性を示す弾性ポリマーまたは弾性接着材料である。好適なエラストマーは、伸長後、その本来の長さと等しい長さに収縮可能である。
【０２２７】
好適な閉鎖システムは、流体吸収性物品を着用者の身体に柔軟に固定するとともに、着用者への適合性を向上させるためのウエストベルトおよびレッグベルトを含むベルトシステムをさらに含む。好適なウエストベルトは、２つの弾性ベルト、すなわち左側弾性ベルトおよび右側弾性ベルトを含む。左側弾性ベルトは、左側角縁の各々に対応する。右側弾性ベルトは、右側角縁の各々に対応する。左および右側ベルトは、吸収性衣服が平らに置かれると弾性的に伸長する。各ベルトは接続され、流体吸収性物品の前部と後部の間に伸びて、ウエストホールおよびレッグホールを形成する。
【０２２８】
好ましくは、ベルトシステムは、エラストマーで構成されているため、流体吸収性物品の適合性を確保し、十分な漏れ防止性能を維持する。
【０２２９】
Ｄ．流体吸収性物品の構成
本発明は、さらに、以上に挙げられた構成要素および層、フィルム、シート、薄織物または基板を接合して流体吸収性物品を提供することに関する。少なくとも２つ、好ましくはすべての層、フィルム、シート、薄織物または基板を接合する。
【０２３０】
好適な流体吸収性物品は、単一または多重流体吸収性コアシステムを含む。好ましくは、流体吸収性物品は、単一または二重流体吸収性コアシステムを含む。
【０２３１】
流体吸収性コアの好適な流体貯蔵層は、均質または不均質に分散された流体吸収性ポリマー粒子を含む繊維状材料の均質または不均質混合物を含む。流体吸収性コアの好適な流体貯蔵層は、繊維状材料の均質混合物を含み、流体吸収性ポリマー粒子を場合により含む層状流体吸収性コアシステムを含むことにより、層の各々を当該技術分野で既知の手段によって任意の繊維状材料から製造することができる。
【０２３２】
流体吸収性ポリマー粒子を固定するため、隣接する層を熱可塑性材料により固定することによって、全表面を通じて、または代替的に個々の接合部に接続部を構築する。後者の場合、流体吸収性粒子を担持するキャビティまたはポケットが構築される。接合部は、例えば、流体吸収性コアの縦軸と整列した、または多角形、例えば五角形もしくは六角形のパターンの規則または不規則パターンを有しうる。接合部は、それ自体が、直径約０．５ｍｍ〜２ｍｍの長方形、円形または正方形であってよい。接合部を含む流体吸収性物品は、より良好な濡れ強度を示す。
【０２３３】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２３４】
本発明を詳細に説明するために、以下の実施形態を作成する。
【０２３５】
続いて好適な流体吸収性物品を詳細に説明する。
【０２３６】
実施形態１
本発明の１つの好適な実施形態を以下の実施形態１に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）全吸収性コア質量に基づき１０〜５０質量％の流体吸収性ポリマー粒子を含み、
１．全フラフ量の約５０％を含む木材パルプ繊維（セルロース繊維）の親水性繊維状マトリックスの均質上部コアフラフ層；
２．流体吸収性ポリマー粒子を含む流体吸収性層であって；当該構造に好適な流体吸収性ポリマー粒子が約３２〜６０ｇ／ｇの遠心分離保持能（ＣＲＣ）を有する流体吸収性層；
３．全フラフ量の約５０％を含み、ダスティング層として作用する木材パルプ繊維（セルロース繊維）の親水性繊維状マトリックスの均質下部コアフラフ層を含む多層流体貯蔵部を含む、（Ａ）（Ｂ）間の単一流体吸収性コア；および
（Ｄ）基本質量が３０〜８０ｇｓｍ、長方形の流体吸収性コアより小さな、サイズ約１５０〜約２５０ｃｍ2の、（Ａ）（Ｃ）間の通気結合取得−分配層とを含む。
【０２３７】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２３８】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０２３９】
好適な実施形態において、超薄型高荷重流体吸収性層は、固定流体吸収性ポリマー粒子を含む少なくとも２つのシートを含む。
【０２４０】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０２４１】
実施形態１の構造例
流体吸収性コアは、各層が均一の長方形サイズを有する多層単一コアシステムからなる。（Ａ）（Ｂ）間の層状流体吸収性コアは、親水性繊維（セルロース繊維、フラフパルプ繊維）の多層システムを含む。全フラフパルプ質量は２０．４５ｇであり、上部コア（１）と底部コア（３）とで均等に分割される。流体吸収性コアの密度は、前部総平均値が０．１８ｇ／ｃｍ3、侵襲域が０．１７ｇ／ｃｍ3、後部総平均値が０．１５ｇ／ｃｍ3である。流体吸収性コアの基本質量は、前部総平均値が８０２．７５ｇｓｍ、侵襲域が８２５．９４ｇｓｍ、後部総平均値が７６６．１４ｇｓｍである。
【０２４２】
流体吸収性層（２）は、３１．３８質量％の分布流体吸収性ポリマー粒子を保持し、流体吸収性コア内の流体吸収性ポリマー粒子の量は、９．３４ｇである。
【０２４３】
ＷＯ２００８／００９５８０Ａ１、第１表、実施例２に記載の、滴下重合から得られる流体吸収性ポリマー粒子は、以下の特徴および吸収プロファイルを示す：
３７．２ｇ／ｇのＣＲＣ
１０×１０-7ｃｍ3ｓ／ｇのＳＦＣ
２８．１ｇ／ｇのＡＵＨＬ
３２ｇ／ｇのＡＵＬ
３．１質量％の抽出物
３００ｐｐｍの残留モノマー
２．９質量％の水分含量
０．５９ｇ／ｇｓのＦＳＲ
２００〜６００μｍのＰＳＤ
固化防止度３
【０２４４】
流体吸収性ポリマー粒子を、１３質量％の水分含量まで再吸湿させた。
【０２４５】
流体吸収性コアの寸法：長さ：３７．５ｃｍ；幅：１０．０ｃｍ。
【０２４６】
５０ｇｓｍの基本質量を有する（Ａ）（Ｃ）間の通気結合取得−分配層は、寸法２０ｃｍ×１０ｃｍの長方形であり、流体吸収性コアより小さい。
【０２４７】
流体吸収性物品は、以下をさらに含む：
・平板ゴム弾性材料；スパンデックス型繊維の弾性材料：３レッグ弾性材料および１カフ弾性材料
・ＳＭＳの層組合せを示し、基本質量１３〜１７ｇｓｍおよび高さ４．６ｃｍの合成繊維のレッグカフ
・寸法１８．３ｃｍ×４．０ｃｍのランディングゾーンおよび３．４ｃｍ×１．０ｃｍのフレキシバンド閉鎖テープを有し；３．４ｃｍ×１．４ｃｍのフック締結テープに取りつけられた機械的閉鎖システム
・寸法１４．６ｃｍ×４．５ｃｍの、製造物の後方に配置された弾性化ウエストバンドも含まれる
【０２４８】
流体吸収性物品の寸法：長さ：４９．６ｃｍ；前部幅：３４．０ｃｍ；二股幅：２４．０ｃｍ；後部幅３４．３ｃｍ。
【０２４９】
実施形態２
本発明のさらに好適な実施形態を以下の実施形態２に記載する。好適な流体吸収性物品は、
（Ａ）熱ボンド層（スリーピースカバーストック）を含む上部液体透過層；
（Ｂ）通気性ポリエチレンフィルムおよびスパンボンド不織布の複合体を含む下部液体不透過層；
（Ｃ）全吸収性コア質量に基づき４０〜８０質量％の流体吸収性ポリマー粒子を含み、
１．全フラフ量の約５０％を含む木材パルプ繊維（セルロース繊維）の親水性繊維状マトリックスの均質上部コアフラフ層；
２．流体吸収性ポリマー粒子を含む流体吸収性層であって；当該構造に好適な流体吸収性ポリマー粒子が約３５〜１００×１０-7ｃｍ3ｓ／ｇの食塩水流れ誘導性（ＣＦＣ）を有する流体吸収性層；
３．全フラフ量の約５０％を含み、ダスティング層として作用する木材パルプ繊維（セルロース繊維）の親水性繊維状マトリックスの均質下部コアフラフ層を含む多層流体貯蔵部を含む（Ａ）（Ｂ）間の単一流体吸収性コア；および
（Ｄ）基本質量が４０〜８０ｇｓｍ；長方形の流体吸収性コアより小さな、サイズ約１５０〜約２５０ｃｍ2の、（Ａ）（Ｂ）間の通気結合取得−分配層とを含む。
【０２５０】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２５１】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０２５２】
好適な実施形態において、超薄型高荷重流体吸収性層は、固定流体吸収性ポリマー粒子を含む少なくとも２つのシートを含む。
【０２５３】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０２５４】
実施形態２の構造例
流体吸収性コアは、各層が均一の長方形サイズを有する多層単一コアシステムからなる。（Ａ）（Ｂ）間の層状流体吸収性コアは、親水性繊維（セルロース繊維、フラフパルプ繊維）の多層システムを含む。全フラフパルプ質量は１２ｇであり、上部コア（１）と底部コア（３）とで均等に分割される。流体吸収性コアの密度は、前部総平均値が０．１９ｇ／ｃｍ3、侵襲域が０．２０ｇ／ｃｍ3、後部総平均値が０．１８ｇ／ｃｍ3である。流体吸収性コアの基本質量は、前部総平均値が９８９ｇｓｍ、侵襲域が１１０１ｇｓｍ、後部総平均値が６６４ｇｓｍである。流体吸収性コアの厚さは、平均値４．５ｍｍである。
【０２５５】
流体吸収性層（２）は、５６．５質量％の分布流体吸収性ポリマー粒子を保持し、流体吸収性コア内の流体吸収性ポリマー粒子の量は、１２ｇである。
【０２５６】
ＷＯ２００８／００９５８０Ａ１、第１表、実施例５に記載の、滴下重合から得られる流体吸収性ポリマー粒子は、以下の特徴および吸収プロファイルを示す：
２８．７ｇ／ｇのＣＲＣ
５１×１０-7ｃｍ3ｓ／ｇのＳＦＣ
２４．５ｇ／ｇのＡＵＨＬ
３０．３ｇ／ｇのＡＵＬ
２．６質量％の抽出物
２５０ｐｐｍの残留モノマー
１．６質量％の水分含量
０．５１ｇ／ｇｓのＦＳＲ
２００〜６００μｍのＰＳＤ
固化防止度３
【０２５７】
流体吸収性ポリマー粒子を、１３質量％の水分含量まで再吸湿させた。
【０２５８】
流体吸収性コアの寸法：長さ：３８ｃｍ；幅：１０ｃｍ。
【０２５９】
基本質量が５０ｇｓｍ；（Ａ）（Ｃ）間の通気結合取得−分配層は、寸法２４ｃｍ×８ｃｍの長方形であり、流体吸収性コアより小さい。
【０２６０】
流体吸収性物品は、以下をさらに含む：
・平板ゴム弾性材料；スパンデックス型繊維の弾性材料：３レッグ弾性材料および１カフ弾性材料
・ＳＭＳの層組合せを示し、基本質量１３〜１７ｇｓｍおよび高さ４．６ｃｍの合成繊維のレッグカフ
・寸法１８．３ｃｍ×４．０ｃｍのランディングゾーンおよび３．４ｃｍ×１．０ｃｍのフレキシバンド閉鎖テープを有し；３．４ｃｍ×１．４ｃｍのフック締結テープに取りつけられた機械的閉鎖システム
・寸法１４．６ｃｍ×４．５ｃｍの、製造物の後方に配置された弾性化ウエストバンドも含まれる
【０２６１】
流体吸収性物品の寸法：長さ：４９．６ｃｍ；前部幅：３４．０ｃｍ；二股幅：２４．０ｃｍ；後部幅：３４．３ｃｍ。
【０２６２】
実施形態３
本発明の１つのさらに好適な実施形態を以下の実施形態３に記載する。好適な流体吸収性物品は、
（Ａ）スパンボンドウェブ（スリーピースカバーストック）を含む上部液体透過層；
（Ｂ）通気性ポリエチレンフィルムおよびスパンボンド不織布の複合体を含む下部液体不透過層；
（Ｃ）木材パルプ繊維（セルロース繊維）と１０〜５０質量％の均一に分布した流体吸収性ポリマー粒子との混合物を流体吸収性コア（Ｃ）内に含む、（Ａ）（Ｂ）間の単一流体吸収性コアであって；当該構造に好適な流体吸収性ポリマー粒子が約３２〜６０ｇ／ｇの遠心分離保持能（ＣＲＣ）を有し；該流体吸収性コアが、液体不透過層（Ｂ）に隣接し、上記流体吸収性コアの下に位置するダスティング層をさらに含み；ダスティング層が、フラフのみを含む繊維層（セルロース繊維）である単一流体吸収性コア；および
（Ｄ）基本質量が３０〜８０ｇｓｍ；長方形の流体吸収性コアより小さな、サイズ約１５０〜約２５０ｃｍ2の、（Ａ）（Ｂ）間の通気結合取得−分配層とを含む。
【０２６３】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２６４】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０２６５】
好適な実施形態において、超薄型高荷重流体吸収性層は、固定流体吸収性ポリマー粒子を含む少なくとも２つのシートを含む。
【０２６６】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ  ００８／１５５７２２Ａ２に記載されている。
【０２６７】
実施形態３の構造例
流体吸収性コアは、均一の長方形サイズを有する、流体吸収性コア（Ｃ）内に木材パルプ繊維（セルロース繊維）と３７．１１質量％の均一に分布した流体吸収性ポリマー粒子との混合物を含む、（Ａ）（Ｂ）間の単一流体吸収性コアからなる。流体吸収性コア内の流体吸収性ポリマー粒子の量は、１１．３８ｇである。全フラフパルプ質量は１９．２５ｇである。流体吸収性コアの密度は、前部総平均値が０．２２ｇ／ｃｍ3、侵襲域が０．１８ｇ／ｃｍ3、後部総平均値が０．１８ｇ／ｃｍ3である。流体吸収性コアの基本質量は、前部総平均値が９１４．１８ｇｓｍ、侵襲域が９２５．４７ｇｓｍ、後部総平均値が８８６．３２ｇｓｍである。
【０２６８】
ＷＯ２００８／００９５８０Ａ１、第１表、実施例３に記載の、滴下重合から得られる流体吸収性ポリマー粒子は、以下の特徴および吸収プロファイルを示す：
３４．８ｇ／ｇのＣＲＣ
１６×１０-7ｃｍ3ｓ／ｇのＳＦＣ
２７．２ｇ／ｇのＡＵＨＬ
３２．３ｇ／ｇのＡＵＬ
３．０質量％の抽出物
３２０ｐｐｍの残留モノマー
１．１質量％の水分含量
０．５８ｇ／ｇｓのＦＳＲ
２００〜６００μｍのＰＳＤ
固化防止度３
【０２６９】
流体吸収性ポリマー粒子を、１３質量％の水分含量まで再吸湿させた。
【０２７０】
流体吸収性コアの寸法：長さ：３９．２ｃｍ；幅：１０．０ｃｍ。
【０２７１】
流体吸収性コアの厚さは、平均値４．７ｍｍである。
【０２７２】
基本質量が４０ｇｓｍの、（Ａ）（Ｃ）間の通気結合取得−分配層は、寸法２４．４ｃｍ×８．６ｃｍの長方形であり、流体吸収性コアより小さい。
【０２７３】
流体吸収性物品は、以下をさらに含む：
・平板ゴム弾性材料；スパンデックス型繊維の弾性材料：３レッグ弾性材料および１カフ弾性材料
・ＳＭＳの層組合せを示し、基本質量１３〜１７ｇｓｍおよび高さ３．０ｃｍの合成繊維のレッグカフ
・寸法１８．９ｃｍ×３．８ｃｍのランディングゾーンおよび１．６ｃｍ×３．４ｃｍのフレキシバンド閉鎖テープを有し；１．３ｃｍ×３．４ｃｍのフック締結テープに取りつけられた機械的閉鎖システム
・寸法１０．８ｃｍ×２．８ｃｍの、製造物の後方に配置された弾性化ウエストバンドも含まれる
【０２７４】
流体吸収性物品の寸法：長さ：４７．８ｃｍ；前部幅：３１．５ｃｍ；二股幅：２０．６ｃｍ；後部幅：３１．１ｃｍ。
【０２７５】
実施形態４
本発明の１つのさらに好適な実施形態を以下の実施形態４に記載する。好適な流体吸収性物品は、
（Ａ）スパンボンドウェブ（スリーピースカバーストック）を含む上部液体透過層；
（Ｂ）通気性ポリエチレンフィルムおよびスパンボンド不織布の複合体を含む下部液体不透過層；
（Ｃ）木材パルプ繊維（セルロース繊維）と４０〜８０質量％の均一に分布した流体吸収性ポリマー粒子との混合物を流体吸収性コア（Ｃ）内に含む、（Ａ）（Ｂ）間の単一流体吸収性コアであって；当該構造に好適な流体吸収性ポリマー粒子が約３５〜１００×１０-7ｃｍ3ｓ／ｇの食塩水流れ誘導性（ＳＦＣ）を有する単一流体吸収性コア；および
（Ｄ）基本質量４０〜８０ｇｓｍの上部樹脂結合層を含む、（Ａ）（Ｂ）間の２つの取得−分配層のシステムであって；上部取得−分配層が、サイズ約１５０〜約２５０ｃｍ2の長方形であり、下部取得−分配層が、基本質量４０〜８０ｇｓｍおよびサイズ約１００〜約３００ｃｍ2の（例えばＢｕｃｋｅｙｅ  Ｔｅｃｈｎｏｌｏｇｉｅｓ  Ｉｎｃ．の）変性セルロース繊維を含み；両取得−分布層が流体吸収性コアより小さいシステムとを含む。
【０２７６】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２７７】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０２７８】
好適な実施形態において、超薄型高荷重流体吸収性層は、固定流体吸収性ポリマー粒子を含む少なくとも２つのシートを含む。
【０２７９】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０２８０】
実施形態４の構造例
流体吸収性コアは、均一の長方形サイズを有する、流体吸収性コア（Ｃ）内に木材パルプ繊維（セルロース繊維）と６７．１２質量％の均一に分布した流体吸収性ポリマー粒子との混合物を含む、（Ａ）（Ｂ）間の単一流体吸収性コアからなる。流体吸収性コアは、基本質量１０ｇｓｍのスパンボンド材料でラップすることによって封入される。流体吸収性コア内の流体吸収性ポリマー粒子の量は、１２．１８ｇである。全フラフパルプ質量は５．９５ｇである。流体吸収性コアの密度は、前部総平均値が０．１９ｇ／ｃｍ3、侵襲域が０．１８ｇ／ｃｍ3、後部総平均値が０．１８ｇ／ｃｍ3である。流体吸収性コアの基本質量は、前部総平均値が９６５．７９ｇｓｍ、侵襲域が９１３．３８ｇｓｍ、後部総平均値が６５８．８５ｇｓｍである。
【０２８１】
ＷＯ２００８／００９５８０Ａ１、実施例７に記載の、滴下重合から得られる流体吸収性ポリマー粒子は、以下の特徴および吸収プロファイルを示す：
２０．９ｇ／ｇのＣＲＣ
１４９×１０-7ｃｍ3ｓ／ｇのＳＦＣ
１８．８ｇ／ｇのＡＵＨＬ
２２．３ｇ／ｇのＡＵＬ
１．６質量％の抽出物
３３０ｐｐｍの残留モノマー
１６．６質量％の水分含量
０．２８ｇ／ｇｓのＦＳＲ
２００〜６００μｍのＰＳＤ
固化防止度３
【０２８２】
流体吸収性コアの寸法：長さ：４０．０ｃｍ；幅：１０．０ｃｍ。
【０２８３】
流体吸収性コアの厚さは、平均値４．４ｍｍである。
【０２８４】
基本質量６０ｇｓｍの、（Ａ）（Ｃ）間の通気結合取得−分配層は、寸法２４．０ｃｍ×７．５ｃｍの長方形であり、流体吸収性コアより小さい。
【０２８５】
流体吸収性物品は、以下をさらに含む：
・平板ゴム弾性材料；スパンデックス型繊維の弾性材料：３レッグ弾性材料および２カフ弾性材料
・ＳＭＳの層組合せを示し、基本質量１３〜１７ｇｓｍおよび高さ３．３ｃｍの合成繊維のレッグカフ
・３．５ｃｍ×１．５ｃｍの感圧接着域および３．５ｃｍ×１．２ｃｍの機械的フックからなる、１９．８ｃｍ×５．０ｃｍの寸法のランディングゾーンおよび３．５ｃｍ×２．７ｃｍのフレキシバンド閉鎖テープを有する機械的閉鎖システム。
【０２８６】
流体吸収性物品の適合性を向上させるため、実施例４の製造物は、伸縮性サイドパネルおよび縮小幅シャーシを提供する。
【０２８７】
流体吸収性物品の寸法：長さ：４８．０ｃｍ；前部幅：３２．３ｃｍ；二股幅：２０．３ｃｍ；後部幅：３１．０ｃｍ。
【０２８８】
実施形態５
本発明の１つのさらに好適な実施形態を以下の実施形態５に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）一次コアとしての木材パルプ繊維（セルロース繊維）と流体吸収性ポリマー粒子との均質混合物、および層状二次流体吸収性コアを含む、（Ａ）（Ｂ）間の二重流体吸収性コアであって；二重流体吸収性コア全体が、
１．一次吸収性コア質量に基づき１０〜５０質量％の流体吸収性ポリマー粒子を含む木材パルプ繊維（セルロース繊維）の親水性繊維状マトリックスの均質一次コアであって；該一次コアが全フラフ量の約３０％を含み；、当該構造に好適な流体吸収性ポリマー粒子が、約３２〜６０ｇ／ｇの遠心分離保持能（ＣＲＣ）を有する均質一次コア；
２．全フラフ量の約３５％を含む木材パルプ繊維（セルロース）の親水性繊維状マトリックスの二次コア上部フラフ層；
３．二次吸収性コア質量に基づき１０〜５０質量％の流体吸収性ポリマー粒子を含む流体吸収性層であって；当該構造に好適な流体吸収性ポリマー粒子が、約３２〜６０ｇ／ｇの遠心分離保持能ＣＲＣを有する流体吸収性層；
４．ダスティング層として作用する木材パルプ繊維（セルロース繊維）の親水性繊維状マトリックスの二次コア下部フラフ層であって；下部コアが全フラフ量の約３５％を含む二次コア下部フラフを含む二重流体吸収性コア；および
（Ｄ）基本質量３０〜８０ｇｓｍの、（Ａ）（Ｃ）間の通気結合取得−分配層であって；長方形の一次流体吸収性コアより小さな、サイズ約１５０〜約２５０ｃｍ2の通気結合−分配層とを含む。
【０２８９】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０２９０】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０２９１】
好適な実施形態において、超薄型高荷重流体吸収性層は、固定流体吸収性ポリマー粒子を含む少なくとも２つのシートを含む。
【０２９２】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０２９３】
実施形態５の構造例
全流体吸収性コアは、それぞれがほぼ均一の長方形サイズを有する一次および二次コアの二重コアシステムを含む。一次コアは、二次コアより小さく、二次コアの前部遠端から６ｃｍ離して、二次コアの後部遠端から１０ｃｍ離して配置され、幅は９ｃｍである。（Ａ）（Ｂ）間の一次流体吸収性コアは、木材繊維の親水性繊維状マトリックスと２５質量％の吸水性ポリマー粒子との均質混合物を含む。一次コアは、全質量が８ｇである。二次コアは、木材パルプ繊維（セルロース繊維）の親水性繊維状マトリックスおよび３０質量％の流体吸収性ポリマー粒子の多層システムである。二次流体吸収性コア内の流体吸収性ポリマー粒子の量は、６．０ｇである。流体吸収性コアの密度は、前部総平均値が０．１５ｇ／ｃｍ3、侵襲域が０．１９ｇ／ｃｍ3、後部総平均値が０．１８ｇ／ｃｍ3である。流体吸収性コアの基本質量は、前部総平均値が７９０．６３ｇｓｍ、侵襲域が１１２１．３８ｇｓｍ、後部総平均値が９７６．８３ｇｓｍである。
【０２９４】
ＷＯ２００８／００９５８０Ａ１、第２表、実施例３に記載の、滴下重合から得られる流体吸収性ポリマー粒子は、以下の特徴および吸収プロファイルを示す：
３５．７ｇ／ｇのＣＲＣ
１０×１０-7ｃｍ3ｓ／ｇのＳＦＣ
２９．１ｇ／ｇのＡＵＨＬ
３５．０ｇ／ｇのＡＵＬ
３．０質量％の抽出物
２５０ｐｐｍの残留モノマー
０．９質量％の水分含量
０．５９ｇ／ｇｓのＦＳＲ
２００〜６００μｍのＰＳＤ
固化防止度３
【０２９５】
流体吸収性ポリマー粒子を、１３質量％の水分含量まで再吸湿させた。
【０２９６】
二次流体吸収性コアの寸法：長さ：４０．８ｃｍ；前部幅：１０．５ｃｍ；二股幅：９．３ｃｍ；後部幅：１０．３ｃｍ。
【０２９７】
両流体吸収性コアの全厚さは、平均値５．４ｍｍである。
【０２９８】
基本質量４０ｇｓｍの、（Ａ）（Ｃ）間の通気結合取得−分配層は、長方形であり、一次流体吸収性コアより小さく、１９．７ｃｍ×７．６ｃｍのサイズを有する。
【０２９９】
流体吸収性物品は、以下をさらに含む：
・平板ゴム弾性材料；スパンデックス型繊維の弾性材料：３レッグ弾性材料および２カフ弾性材料
・ＳＭＳの層組合せを示し、基本質量１３〜１７ｇｓｍおよび高さ３．８ｃｍの合成繊維のレッグカフ
・寸法２２．０ｃｍ×４．０ｃｍのランディングゾーンおよび３．４ｃｍ×１．５ｃｍのフレキシバンド閉鎖テープを有し；３．４ｃｍ×１．４ｃｍのフック締結テープに取りつけられた機械的閉鎖システム
【０３００】
流体吸収性物品の寸法：長さ：４８．０ｃｍ；前部幅：２９．７ｃｍ；二股幅：２２．０ｃｍ；後部幅：３１．６ｃｍ。
【０３０１】
実施形態６
本発明の１つのさらに好適な実施形態を以下の実施形態６に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）一次コアとして木材パルプ繊維（セルロース繊維）と流体吸収性ポリマー粒子との均質混合物、および層状二次流体吸収性コアを含む（Ａ）とＢ）間の二重流体吸収性コアであって；二重流体吸収性コア全体が、
１．一次吸収性コア質量に基づき４０〜８０質量％の流体吸収性ポリマー粒子を含む木材パルプ繊維（セルロース繊維）の親水性繊維状マトリックスの均質一次コアであって；該一次コアが全フラフ量の約５０％を含み、当該構造に好適な流体吸収性ポリマー粒子が、約３５〜１００×１０-7ｃｍ-3ｓ／ｇの食塩水流れ誘導性（ＳＦＣ）を有する均質一次コア；
２．全フラフ量の約２５％を含む木材パルプ繊維（セルロース）の親水性繊維状マトリックスの二次コア上部フラフ層；
３．二次吸収性コア質量に基づき４０〜８０質量％の流体吸収性ポリマー粒子を含む流体吸収性層であって；当該構造に好適な流体吸収性ポリマー粒子が、約３５〜１００×１０-7ｃｍ-3ｓ／ｇの食塩水流れ誘導性（ＳＦＣ）を有する流体吸収性層；
４．ダスティング層として作用する木材パルプ繊維（セルロース繊維）の親水性繊維状マトリックスの二次コア下部フラフ層であって；下部コアが全フラフ量の約２５％を含む二次コア下部フラフを含む二重流体吸収性コア；および
（Ｄ）基本質量４０〜８０ｇｓｍの、（Ａ）（Ｃ）間の通気結合取得−分配層であって、長方形の一次流体吸収性コアより小さな、サイズ約１５０〜約２５０ｃｍ2の通気結合−分配層とを含む。
【０３０２】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３０３】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３０４】
好適な実施形態において、超薄型高荷重流体吸収性層は、固定流体吸収性ポリマー粒子を含む少なくとも２つのシートを含む。
【０３０５】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３０６】
実施形態６の構造例
全流体吸収性コアは、それぞれがほぼ均一の長方形サイズを有する一次および二次コアの二重コアシステムを含む。一次コアは、二次コアより小さく、二次コアの前部遠端から６ｃｍ離して、二次コアの後部遠端から１０ｃｍ離して配置され、幅は９ｃｍである。（Ａ）（Ｂ）間の一次流体吸収性コアは、木材繊維の親水性繊維状マトリックスと５０質量％の吸水性ポリマー粒子との均質混合物を含む。一次コアは、全質量が８ｇである。二次コアは、木材パルプ繊維（セルロース繊維）の親水性繊維状マトリックスおよび５０質量％の流体吸収性ポリマー粒子の多層システムである。二次流体吸収性コア内の流体吸収性ポリマー粒子の量は、１０．０ｇである。流体吸収性コアの密度は、前部総平均値が０．１９ｇ／ｃｍ3、侵襲域が０．１９ｇ／ｃｍ3、後部総平均値が０．１８ｇ／ｃｍ3である。流体吸収性コアの基本質量は、前部総平均値が８１３．４６ｇｓｍ、侵襲域が１２０９．１５ｇｓｍ、後部総平均値が９８６．２７ｇｓｍである。
【０３０７】
ＷＯ２００８／００９５８０Ａ１、第２表、実施例６に記載の、滴下重合から得られる流体吸収性ポリマー粒子は、以下の特徴および吸収プロファイルを示す：
２７．７ｇ／ｇのＣＲＣ
６５×１０-7ｃｍ3ｓ／ｇのＳＦＣ
２３．４ｇ／ｇのＡＵＨＬ
２８．９ｇ／ｇのＡＵＬ
３．３質量％の抽出物
２８０ｐｐｍの残留モノマー
１．２質量％の水分含量
０．３４ｇ／ｇｓのＦＳＲ
２００〜６００μｍのＰＳＤ
固化防止度３
【０３０８】
流体吸収性ポリマー粒子を、１３質量％の水分含量まで再吸湿させた。
【０３０９】
二次流体吸収性コアの寸法：長さ：４０．８ｃｍ；前部幅：１０．０ｃｍ；二股幅：９．０ｃｍ；後部幅：１０．０ｃｍ。
【０３１０】
両流体吸収性コアの全厚さは、平均値３．９ｍｍである。
【０３１１】
基本質量６０ｇｓｍの、（Ａ）（Ｃ）間の通気結合取得−分配層は、長方形であり、一次流体吸収性コアより小さく、１９．０ｃｍ×７．６ｃｍのサイズを有する。
【０３１２】
流体吸収性物品は、以下をさらに含む：
・平板ゴム弾性材料；スパンデックス型繊維の弾性材料：３レッグ弾性材料および２カフ弾性材料
・ＳＭＳの層組合せを示し、基本質量１３〜１７ｇｓｍおよび高さ３．８ｃｍの合成繊維のレッグカフ
・寸法２２．０ｃｍ×４．０ｃｍのランディングゾーンおよび３．４ｃｍ×１．５ｃｍのフレキシバンド閉鎖テープを有し；３．４ｃｍ×１．４ｃｍのフック締結テープに取りつけられた機械的閉鎖システム
【０３１３】
流体吸収性物品の寸法：長さ：４８．０ｃｍ；前部幅：２９．７ｃｍ；二股幅：２２．０ｃｍ；後部幅：３１．６ｃｍ。
【０３１４】
実施形態７
本発明の１つのさらに好適な実施形態を以下の実施形態７に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）一次コアおよび二次流体吸収性コア各々について木材パルプ繊維（セルロース繊維）とポリマー粒子との均質混合物を含む（Ａ）（Ｂ）間の二重流体吸収性コアであって；二重流体吸収性コア全体が、
１．一次吸収性コア質量に基づき１０〜５０質量％の流体吸収性ポリマー粒子を含む木材パルプ繊維（セルロース繊維）の親水性繊維状マトリックスの均質一次コアであって；該一次コアが全フラフ量の約３０％を含み；当該構造に好適な流体吸収性ポリマー粒子が、約３２〜６０ｇ／ｇの遠心分離保持能（ＣＲＣ）を有する均質一次コア；
２．二次吸収性コア質量に基づき１０〜５０質量％の流体吸収性ポリマー粒子を含む木材パルプ繊維（セルロース繊維）の親水性繊維状マトリックスの均質二次コアであって；該二次コアが全フラフ量の約７０％を含み；当該構造に好適な流体吸収性ポリマー粒子が、約３２〜６０ｇ／ｇの遠心分離保持能（ＣＲＣ）を有する均質二次コアを含む二重流体吸収性コア；および
（Ｄ）基本質量３０〜８０ｇｓｍの、（Ａ）（Ｃ）間の通気結合取得−分配層であって；長方形の一次流体吸収性コアより小さな、サイズ約１５０〜約２５０ｃｍ2の通気結合−分配層とを含む。
【０３１５】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３１６】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３１７】
好適な実施形態において、超薄型高荷重流体吸収性層は、固定流体吸収性ポリマー粒子を含む少なくとも２つのシートを含む。
【０３１８】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３１９】
実施形態７の構造例
全流体吸収性コアは、それぞれがほぼ均一の長方形サイズを有する一次および二次コアの二重コアシステムを含む。一次コアは、二次コアより小さく、二次コアの前部遠端から６ｃｍ離して、二次コアの後部遠端から１０ｃｍ離して配置され、幅は９ｃｍである。（Ａ）と二次流体吸収性コアの間の一次流体吸収性コアは、木材パルプ繊維の親水性繊維状マトリックスと２５質量％の吸水性ポリマー粒子との均質混合物を含む。一次コアは、全質量が８ｇである。一次コアと（Ｂ）の間の二次コアは、木材パルプ繊維の親水性繊維状マトリックスと３０質量％の吸水性ポリマー粒子との均質混合物を含む。二次流体吸収性コア内の流体吸収性ポリマー粒子の量は、６．０ｇである。二次コアは、全質量が２０ｇである。流体吸収性コアの密度は、前部総平均値が０．１５ｇ／ｃｍ3、侵襲域が０．１９ｇ／ｃｍ3、後部総平均値が０．１８ｇ／ｃｍ3である。流体吸収性コアの基本質量は、前部総平均値が７９０．６３ｇｓｍ、侵襲域が１１２１．３８ｇｓｍ、後部総平均値が９７６．８３ｇｓｍである。
【０３２０】
ＷＯ２００８／００９５８０Ａ１、第２表、実施例３に記載の、滴下重合から得られる流体吸収性ポリマー粒子は、以下の特徴および吸収プロファイルを示す：
３５．７ｇ／ｇのＣＲＣ
１０×１０-7ｃｍ3ｓ／ｇのＳＦＣ
２９．１ｇ／ｇのＡＵＨＬ
３５．０ｇ／ｇのＡＵＬ
３．０質量％の抽出物
２５０ｐｐｍの残留モノマー
０．９質量％の水分含量
０．５９ｇ／ｇｓのＦＳＲ
２００〜６００μｍのＰＳＤ
固化防止度３
【０３２１】
流体吸収性ポリマー粒子を、１３質量％の水分含量まで再吸湿させた。
【０３２２】
二次流体吸収性コアの寸法：長さ：４０．８ｃｍ；前部幅：１０．５ｃｍ；二股幅：９．３ｃｍ；後部幅：１０．３ｃｍ。
【０３２３】
両流体吸収性コアの全厚さは、平均値５．４ｍｍである。
【０３２４】
基本質量４０ｇｓｍの、（Ａ）（Ｃ）間の通気結合取得−分配層は、長方形であり、一次流体吸収性コアより小さく、１９．７ｃｍ×７．６ｃｍのサイズを有する。
【０３２５】
流体吸収性物品は、以下をさらに含む：
・平板ゴム弾性材料；スパンデックス型繊維の弾性材料：３レッグ弾性材料および２カフ弾性材料
・ＳＭＳの層組合せを示し、基本質量１３〜１７ｇｓｍおよび高さ３．８ｃｍの合成繊維のレッグカフ
・寸法２２．０ｃｍ×４．０ｃｍのランディングゾーンおよび３．４ｃｍ×１．５ｃｍのフレキシバンド閉鎖テープを有し；３．４ｃｍ×１．４ｃｍのフック締結テープに取りつけられた機械的閉鎖システム
【０３２６】
流体吸収性物品の寸法：長さ：４８．０ｃｍ；前部幅：２９．７ｃｍ；二股幅：２２．０ｃｍ；後部幅：３１．６ｃｍ。
【０３２７】
実施形態８
本発明の１つのさらに好適な実施形態を以下の実施形態８に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）一次コアおよび二次流体吸収性コア各々について木材パルプ繊維（セルロース繊維）とポリマー粒子との均質混合物を含む、（Ａ）（Ｂ）間の二重流体吸収性コアであって；二重流体吸収性コア全体が、
１．一次吸収性コア質量に基づき４０〜８０質量％の流体吸収性ポリマー粒子を含む木材パルプ繊維（セルロース繊維）の親水性繊維状マトリックスの均質一次コアであって；該一次コアが全フラフ量の約５０％を含み；当該構造に好適な流体吸収性ポリマー粒子が、約３５〜１００×１０-7ｃｍ3ｓ／ｇの食塩水流れ誘導性（ＳＦＣ）を有する均質一次コア；
２．二次吸収性コア質量に基づき１０〜５０質量％の流体吸収性ポリマー粒子を含む木材パルプ繊維（セルロース繊維）の親水性繊維状マトリックスの均質二次コアであって；該二次コアが全フラフ量の約７０％を含み；当該構造に好適な流体吸収性ポリマー粒子が、約３５〜１００×１０-7ｃｍ3ｓ／ｇの食塩水流れ誘導性（ＳＦＣ）を有する均質二次コアを含む二重流体吸収性コア；および
（Ｄ）基本質量４０〜８０ｇｓｍの、（Ａ）（Ｃ）間の通気結合取得−分配層であって、長方形の一次流体吸収性コアより小さな、サイズ約１５０〜約２５０ｃｍ2の通気結合−分配層とを含む。
【０３２８】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３２９】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３３０】
好適な実施形態において、超薄型高荷重流体吸収性層は、固定流体吸収性ポリマー粒子を含む少なくとも２つのシートを含む。
【０３３１】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３３２】
実施形態８の構造例
全流体吸収性コアは、それぞれがほぼ均一の長方形サイズを有する一次および二次コアの二重コアシステムを含む。一次コアは、二次コアより小さく、二次コアの前部遠端から６ｃｍ離して、二次コアの後部遠端から１０ｃｍ離して配置され、幅は９ｃｍである。（Ａ）と二次流体吸収性コアの間の一次流体吸収性コアは、木材パルプ繊維の親水性繊維状マトリックスと２８．６質量％の吸水性ポリマー粒子との均質混合物を含む。一次コアは、全質量が８ｇである。一次コアと（Ｂ）の間の二次コアは、木材パルプ繊維の親水性繊維状マトリックスと７１．４質量％の吸水性ポリマー粒子との均質混合物を含む。二次流体吸収性コア内の流体吸収性ポリマー粒子の量は、１０．０ｇである。二次コアは、全質量が２０ｇである。流体吸収性コアの密度は、前部総平均値が０．１５ｇ／ｃｍ3、侵襲域が０．１９ｇ／ｃｍ3、後部総平均値が０．１８ｇ／ｃｍ3である。流体吸収性コアの基本質量は、前部総平均値が７９０．６３ｇｓｍ、侵襲域が１１２１．３８ｇｓｍ、後部総平均値が９７６．８３ｇｓｍである。
【０３３３】
ＷＯ２００８／００９５８０Ａ１、第２表、実施例６に記載の、滴下重合から得られる流体吸収性ポリマー粒子は、以下の特徴および吸収プロファイルを示す：
２７．７ｇ／ｇのＣＲＣ
６５×１０-7ｃｍ3ｓ／ｇのＳＦＣ
２３．４ｇ／ｇのＡＵＨＬ
２８．９ｇ／ｇのＡＵＬ
３．３質量％の抽出物
２８０ｐｐｍの残留モノマー
１．２質量％の水分含量
０．３４ｇ／ｇｓのＦＳＲ
２００〜６００μｍのＰＳＤ
固化防止度３
【０３３４】
流体吸収性ポリマー粒子を、１３質量％の水分含量まで再吸湿させた。
【０３３５】
二次流体吸収性コアの寸法：長さ：４０．８ｃｍ；前部幅：１０．５ｃｍ；二股幅：９．３ｃｍ；後部幅：１０．３ｃｍ。
【０３３６】
両流体吸収性コアの全厚さは、平均値５．４ｍｍである。
【０３３７】
基本質量６０ｇｓｍの、（Ａ）（Ｃ）間の通気結合取得−分配層は、長方形であり、一次流体吸収性コアより小さく、１９．７ｃｍ×７．６ｃｍのサイズを有する。
【０３３８】
流体吸収性物品は、以下をさらに含む：
・平板ゴム弾性材料；スパンデックス型繊維の弾性材料：３レッグ弾性材料および２カフ弾性材料
・ＳＭＳの層組合せを示し、基本質量１３〜１７ｇｓｍおよび高さ３．８ｃｍの合成繊維のレッグカフ
・寸法２２．０ｃｍ×４．０ｃｍのランディングゾーンおよび３．４ｃｍ×１．５ｃｍのフレキシバンド閉鎖テープを有し；３．４ｃｍ×１．４ｃｍのフック締結テープに取りつけられた機械的閉鎖システム
【０３３９】
流体吸収性物品の寸法：長さ：４８．０ｃｍ；前部幅：２９．７ｃｍ；二股幅：２２．０ｃｍ；後部幅：３１．６ｃｍ。
【０３４０】
実施形態９
本発明の１つのさらに好適な実施形態を以下の実施形態９（おりものシート）に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）全吸収性コア質量に基づき１０〜５０質量％の流体吸収性ポリマー粒子を含み、
１．全フラフ量の約５０％を含む木材パルプ繊維（セルロース繊維）の親水性繊維状マトリックスの均質上部コアフラフ層；
２．流体吸収性ポリマー粒子を含む流体吸収性層であって；当該構造に好適な流体吸収性ポリマー粒子が、約３２〜６０ｇ／ｇの遠心分離保持能（ＣＲＣ）を有する流体吸収性層を含む多層流体貯蔵部を含む、（Ａ）（Ｂ）間の単一流体吸収性コア；および
（Ｄ）基本質量４０〜８０ｇｓｍの（Ａ）（Ｃ）間の通気結合取得−分配層であって、長方形の一次流体吸収性コアより小さな、サイズ約１５０〜約２５０ｃｍ2の通気結合−分配層とを含む。
【０３４１】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３４２】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３４３】
好適な実施形態において、超薄型高荷重流体吸収性層は、固定流体吸収性ポリマー粒子を含む少なくとも２つのシートを含む。
【０３４４】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３４５】
実施形態９の構造例
流体吸収性コアは、各層が均一の長方形サイズを有する二重層状単一コアシステムからなる。（Ａ）（Ｂ）間の層状流体吸収性コアは、各層がほぼ均一の長方形サイズを有する親水性繊維（セルロース繊維、フラフパルプ繊維）の二重層状システムを含む。流体吸収性コアは、基本質量１０ｇｓｍのスパンボンド材料でラップすることによって封入される。流体吸収性コアの密度は、前部総平均値が０．１６ｇ／ｃｍ3、侵襲域が０．１４ｇ／ｃｍ3、後部総平均値が０．１６ｇ／ｃｍ3である。流体吸収性コアの基本質量は、前部総平均値が５９８．１６ｇｓｍ、侵襲域が５９６．９４ｇｓｍ、後部総平均値が６２６．２３ｇｓｍである。流体吸収性コアの厚さは、平均値３．８ｍｍである。
【０３４６】
流体吸収性コアは、３１．３８質量％の分布流体吸収性ポリマー粒子を保持し、流体吸収性コア内の流体吸収性ポリマー粒子の量は、９．３４ｇである。
【０３４７】
ＷＯ２００８／００９５８０Ａ１、第１表、実施例２に記載の、滴下重合から得られる流体吸収性ポリマー粒子は、以下の特徴および吸収プロファイルを示す：
３７．２ｇ／ｇのＣＲＣ
１０×１０-7ｃｍ3ｓ／ｇのＳＦＣ
２８．１ｇ／ｇのＡＵＨＬ
３２ｇ／ｇのＡＵＬ
３．１質量％の抽出物
３００ｐｐｍの残留モノマー
２．９質量％の水分含量
０．５９ｇ／ｇｓのＦＳＲ
２００〜６００μｍのＰＳＤ
固化防止度３
【０３４８】
流体吸収性ポリマー粒子を、１３質量％の水分含量まで再吸湿させた。
【０３４９】
流体吸収性コアの寸法：長さ：４０．８ｃｍ；前部幅：１４．２ｃｍ；二股幅：１４．５ｃｍ；後部幅：１４．１ｃｍ。
【０３５０】
基本質量３５．７ｇｓｍの、（Ａ）（Ｃ）間の通気結合取得−分配層は、長方形であり、流体吸収性コアより小さく、２４．０ｃｍ×９．２ｃｍのサイズを有する。
【０３５１】
流体吸収性物品は、以下をさらに含む：
・平板ゴム弾性材料；スパンデックス型繊維の弾性材料：５カフ弾性材料
・ＳＭＳの層組合せを示し、基本質量１３〜１７ｇｓｍおよび高さ４．７ｃｍの合成繊維のレッグカフ
【０３５２】
流体吸収性物品の適合性を向上させるため、実施形態１０のおりものシートは、伸縮性バンドを提供する。
【０３５３】
流体吸収性物品の寸法：長さ：４７．９ｃｍ；前部幅：３１．３ｃｍ；二股幅：１５．４ｃｍ；後部幅：３１．３ｃｍ。
【０３５４】
実施形態１０
本発明の１つのさらに好適な実施形態を以下の実施形態１０（おりものシート）に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）全吸収性コア質量に基づき４０〜８０質量％の流体吸収性ポリマー粒子を含み、
１．全フラフ量の約５０％を含む木材パルプ繊維（セルロース繊維）の親水性繊維状マトリックスの均質上部コアフラフ層；
２．流体吸収性ポリマー粒子を含む流体吸収性層であって；当該構造に好適な流体吸収性ポリマー粒子が、約３５〜１００×１０-7ｃｍ3ｓ／ｇの食塩水流れ誘導性（ＳＦＣ）を有する流体吸収性層を含む多層流体貯蔵部を含む（Ａ）（Ｂ）間の単一流体吸収性コア；および
（Ｄ）基本質量４０〜８０ｇｓｍの、（Ａ）（Ｃ）間の通気結合取得−分配層であって、長方形の一次流体吸収性コアより小さな、サイズ約１５０〜約２５０ｃｍ2の通気結合−分配層とを含む。
【０３５５】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３５６】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３５７】
好適な実施形態において、超薄型高荷重流体吸収性層は、固定流体吸収性ポリマー粒子を含む少なくとも２つのシートを含む。
【０３５８】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３５９】
実施形態１０の構造例
流体吸収性コアは、各層が均一の長方形サイズを有する二重層状単一コアシステムからなる。（Ａ）（Ｂ）間の層状流体吸収性コアは、各層がほぼ均一の長方形サイズを有する親水性繊維（セルロース繊維、フラフパルプ繊維）の二重層状システムを含む。流体吸収性コアは、基本質量１０ｇｓｍのスパンボンド材料でラップすることによって封入される。流体吸収性コアの密度は、前部総平均値が０．１６ｇ／ｃｍ3、侵襲域が０．１４ｇ／ｃｍ3、後部総平均値が０．１６ｇ／ｃｍ3である。流体吸収性コアの基本質量は、前部総平均値が５９８．１６ｇｓｍ、侵襲域が５９６．９４ｇｓｍ、後部総平均値が６２６．２３ｇｓｍである。流体吸収性コアの厚さは、平均値３．８ｍｍである。
【０３６０】
流体吸収性コアは、５９．０５質量％の分布流体吸収性ポリマー粒子を保持し、流体吸収性コア内の流体吸収性ポリマー粒子の量は、１１．９ｇである。
【０３６１】
ＷＯ２００８／００９５９８Ａ１、実施例６に記載の、滴下重合から得られる流体吸収性ポリマー粒子は、以下の特徴および吸収プロファイルを示す：
２４．５ｇ／ｇのＣＲＣ
４１×１０-7ｃｍ3ｓ／ｇのＳＦＣ
１８．６ｇ／ｇのＡＵＨＬ
２４．１ｇ／ｇのＡＵＬ
３．８質量％の抽出物
３１０ｐｐｍの残留モノマー
１５．９質量％の水分含量
０．９３ｇ／ｇｓのＦＳＲ
２００〜６００μｍのＰＳＤ
固化防止度３
【０３６２】
流体吸収性コアの寸法：長さ：４０．８ｃｍ；前部幅：１４．２ｃｍ；二股幅：１４．５ｃｍ；後部幅：１４．１ｃｍ。
【０３６３】
基本質量３５．７ｇｓｍの、（Ａ）（Ｃ）間の通気結合取得−分配層は、長方形であり、流体吸収性コアより小さく、２４．０ｃｍ×９．２ｃｍのサイズを有する。
【０３６４】
流体吸収性物品は、以下をさらに含む：
・平板ゴム弾性材料；スパンデックス型繊維の弾性材料：５カフ弾性材料
・ＳＭＳの層組合せを示し、基本質量１３〜１７ｇｓｍおよび高さ４．７ｃｍの合成繊維のレッグカフ
【０３６５】
流体吸収性物品の適合性を向上させるため、実施形態１０のおりものシートは、伸縮性バンドを提供する。
【０３６６】
流体吸収性物品の寸法：長さ：４７．９ｃｍ、前部幅３１．３ｃｍ、二股幅１５．４ｃｍ、後部幅３１．３ｃｍである。
【０３６７】
実施形態１１
本発明の１つのさらに好適な実施形態を以下の実施形態１１（おりものシート）に記載する。好適な流体吸収性物品は、
（Ａ）スパンボンド層（スリーピースカバーストック）を含む上部液体透過層；
（Ｂ）通気性ポリエチレンフィルムおよびスパンボンド不織布の複合体を含む下部液体不透過層；
（Ｃ）全吸収性コア質量に基づき５５〜９５質量％の流体吸収性ポリマー粒子を含み、
１．全フラフ量の約９５％を含む親水性合成繊維（繊維状マトリックス）の均質上部コア層；
２．流体吸収性ポリマー粒子を含む高荷重流体吸収性層であって；当該構造に好適な流体吸収性ポリマー粒子が、約５０〜１５０×１０-7ｃｍ3ｓ／ｇの食塩水流れ誘導性（ＳＦＣ）を有する高荷重流体吸収性層を含む多層流体貯蔵部を含む（Ａ）（Ｂ）間の高荷重単一流体吸収性コア；および
（Ｄ）基本質量４０〜８０ｇｓｍの、（Ａ）（Ｃ）間の通気結合取得−分配層であって；長方形の一次流体吸収性コアより小さな、サイズ約１５０〜約２５０ｃｍ2の通気結合−分配層とを含む。
【０３６８】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３６９】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３７０】
好適な実施形態において、超薄型高荷重流体吸収性層は、固定流体吸収性ポリマー粒子を含む少なくとも２つのシートを含む。
【０３７１】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３７２】
実施形態１１の構造例
流体吸収性コアは、各層が均一の長方形サイズを有する二重層高荷重状単一コアシステムからなる。（Ａ）（Ｂ）間の層状流体吸収性コアは、各層がほぼ均一の長方形サイズを有する親水性繊維（合成繊維）の二重層状システムを含む。流体吸収性コアは、基本質量１０ｇｓｍのスパンボンド材料でラップすることによって封入される。流体吸収性コアの密度は、前部総平均値が０．２０ｇ／ｃｍ3、侵襲域が０．２０ｇ／ｃｍ3、後部総平均値が０．２１ｇ／ｃｍ3である。流体吸収性コアの基本質量は、前部総平均値が５５１．５１ｇｓｍ、侵襲域が５８５．７１ｇｓｍ、後部総平均値が５６９．６３ｇｓｍである。流体吸収性コアの厚さは、平均値２．９ｍｍである。
【０３７３】
流体吸収性コアは、８１．６質量％の分布流体吸収性ポリマー粒子を保持し、流体吸収性コア内の流体吸収性ポリマー粒子の量は、１２．９ｇである。
【０３７４】
ＷＯ２００８／００９５８０Ａ１、第１表、実施例５に記載の、滴下重合から得られる流体吸収性ポリマー粒子は、以下の特徴および吸収プロファイルを示す：
２８．７ｇ／ｇのＣＲＣ
５１×１０-7ｃｍ3ｓ／ｇのＳＦＣ
２４．５ｇ／ｇのＡＵＨＬ
３０．３ｇ／ｇのＡＵＬ
２．６質量％の抽出物
２５０ｐｐｍの残留モノマー
１．６質量％の水分含量
０．５１ｇ／ｇｓのＦＳＲ
２００〜６００μｍのＰＳＤ
固化防止度３
【０３７５】
流体吸収性ポリマー粒子を、１３質量％の水分含量まで再吸湿させた。
【０３７６】
流体吸収性コアの寸法：長さ：４０．８ｃｍ；前部幅：１４．２ｃｍ；二股幅：１４．５ｃｍ；後部幅：１４．１ｃｍ。
【０３７７】
基本質量３５．７ｇｓｍの、（Ａ）（Ｃ）間の通気結合取得−分配層は、長方形であり、流体吸収性コアより小さく、２４．０ｃｍ×９．２ｃｍのサイズを有する。
【０３７８】
流体吸収性物品は、以下をさらに含む：
・平板ゴム弾性材料；スパンデックス型繊維の弾性材料：５カフ弾性材料
・ＳＭＳの層組合せを示し、基本質量１３〜１７ｇｓｍおよび高さ４．７ｃｍの合成繊維のレッグカフ
・液体不透過層（Ｂ）の下面の濡れ指示薬
【０３７９】
流体吸収性物体の寸法：長さ：４７．９ｃｍ；前部幅：３１．３ｃｍ；二股幅：１５．４ｃｍ；後部幅：３１．３ｃｍ。
【０３８０】
実施形態１２
本発明の１つのさらに好適な実施形態を以下の実施形態１２（おりものシート）に記載する。好適な流体吸収性物品は、
（Ａ）熱ボンド層（カバーストック）を含む上部液体透過層；
（Ｂ）通気性ポリエチレンフィルムおよびスパンボンド不織布の複合体を含む下部液体不透過層；
（Ｃ）全吸収性コア質量に基づき５５〜９５質量％の流体吸収性ポリマー粒子を含み、親水性合成繊維の均質層でラップされた高荷重混合流体吸収性層を含む流体貯蔵部を含む、（Ａ）（Ｂ）間の高荷重単一流体吸収性コアであって；前記高荷重流体吸収性層が流体吸収性ポリマー粒子を含み；当該構造に好適な流体吸収性ポリマー粒子が、約５０〜１５０×１０-7ｃｍ3ｓ／ｇの食塩水流れ誘導性（ＳＦＣ）を有し；親水性合成繊維の均一ラップが全フラフ量の約９５％を含む高荷重単一流体吸収性コア；および
（Ｄ）基本質量４０〜８０ｇｓｍの、（Ａ）（Ｃ）間の通気結合取得−分配層であって、長方形の一次流体吸収性コアより小さな、サイズ約１５０〜約２５０ｃｍ2の通気結合−分配層とを含む。
【０３８１】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３８２】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３８３】
好適な実施形態において、超薄型高荷重流体吸収性層は、固定流体吸収性ポリマー粒子を含む少なくとも２つのシートを含む。
【０３８４】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３８５】
実施形態１２の構造例
流体吸収性コアは、均一の長方形サイズを有する高荷重単一コアシステムからなる。（Ａ）（Ｂ）間の流体吸収性コアは、親水性合成繊維の均質層でラップされた高荷重流体吸収性層を含む流体貯蔵部を含む。流体吸収性コアは、１０ｇｓｍの基本質量を有するスパンボンド材料を用いたＣ型ラップおよび完全ラップ構成にてラップすることで封入される。流体吸収性コアの密度は、前部総平均値が０．１６ｇ／ｃｍ3、侵襲域が０．２５ｇ／ｃｍ3、後部総平均値が０．１９ｇ／ｃｍ3である。流体吸収性コアの基本質量は、前部総平均値が４３６．８ｇｓｍ、侵襲域が７０７．７４ｇｓｍ、後部総平均値が５５５．７３ｇｓｍである。流体吸収性コアの厚さは、平均値３．０ｍｍである。
【０３８６】
流体吸収性コアは、８０．３質量％の分布流体吸収性ポリマー粒子を保持し、流体吸収性コア内の流体吸収性ポリマー粒子の量は、１１．８ｇである。
【０３８７】
ＷＯ２００８／００９５９８Ａ１、実施例７に記載の、滴下重合から得られる流体吸収性ポリマー粒子は、以下の特徴および吸収プロファイルを示す：
２０．９ｇ／ｇのＣＲＣ
１４９×１０-7ｃｍ3ｓ／ｇのＳＦＣ
１８．８ｇ／ｇのＡＵＨＬ
２２．３ｇ／ｇのＡＵＬ
１．６質量％の抽出物
３３０ｐｐｍの残留モノマー
１６．６質量％の水分含量
０．２８ｇ／ｇｓのＦＳＲ
２００〜６００μｍのＰＳＤ
固化防止度３
【０３８８】
流体吸収性コアの寸法：長さ：４０．８ｃｍ；前部幅：１４．２ｃｍ；二股幅：１４．５ｃｍ；後部幅：１４．１ｃｍ。
【０３８９】
基本質量３５．７ｇｓｍの、（Ａ）（Ｃ）間の通気結合取得−分配層は、長方形であり、流体吸収性コアより小さく、２４．０ｃｍ×９．２ｃｍのサイズを有する。
【０３９０】
流体吸収性物品は、以下をさらに含む：
・平板ゴム弾性材料；スパンデックス型繊維の弾性材料：５カフ弾性材料
・ＳＭＳの層組合せを示し、基本質量１３〜１７ｇｓｍおよび高さ４．７ｃｍの合成繊維のレッグカフ
【０３９１】
流体吸収性物品の適合性を向上させるため、実施形態１２の伸縮性パンツは、スパンデックス型繊維の弾性材料を提供する。
【０３９２】
流体吸収性物品の寸法：長さ：４７．９ｃｍ；前部幅：３１．３ｃｍ；二股幅：１５．４ｃｍ；後部幅：３１．３ｃｍ。
【０３９３】
実施形態１３
本発明の１つのさらに好適な実施形態を以下の実施形態１３に記載する。好適な流体吸収性物品は、
（Ａ）スパンボンド層（カバーストック）を含む上部液体透過層；
（Ｂ）通気性ポリエチレンフィルムおよびスパンボンド不織布の複合体を含む下部液体不透過層；
（Ｃ）全吸収性コア質量に基づき５５〜９５質量％の流体吸収性ポリマー粒子を含み、スパンボンド材料でラップされた高荷重混合流体吸収性層を含む流体貯蔵部を含む、（Ａ）（Ｂ）間の高荷重単一流体吸収性コアであって；前記高荷重流体吸収性層が流体吸収性ポリマー粒子を含み；当該構造に好適な流体吸収性ポリマー粒子が、約５０〜１５０×１０-7ｃｍ3ｓ／ｇの食塩水流れ誘導性（ＳＦＣ）を有し；スパンボンド材料の均一ラップが全フラフ量の約１００％を含む高荷重単一流体吸収性コア；および
（Ｄ）基本質量４０〜８０ｇｓｍの上部樹脂結合層を含む、（Ａ）（Ｃ）間の２つの取得−分配層のシステムであって、上部取得−分配層が、サイズ約１５０〜約２５０ｃｍ2の長方形であり、下部取得−分配層が、基本質量４０〜８０ｇｓｍおよびサイズ約１００〜約３００ｃｍ2の合成繊維を含み、上部取得−分配層が下部取得−分配層より小さく、両取得−分配層が流体吸収性コアより小さいシステムとを含む。
【０３９４】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０３９５】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０３９６】
好適な実施形態において、超薄型高荷重流体吸収性層は、固定流体吸収性ポリマー粒子を含む少なくとも２つのシートを含む。
【０３９７】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０３９８】
実施形態１３の構造例
流体吸収性コアは、ほぼ均一の長方形サイズを有する高荷重混合単一コアシステムからなる。（Ａ）（Ｂ）間の流体吸収性コアは、基本質量１０ｇｓｍの親水性スパンボンド繊維の均質層でラップされた高荷重流体吸収性層を含む流体貯蔵部を含む。流体吸収性コアの密度は、前部総平均値が０．２０ｇ／ｃｍ3、侵襲域が０．１９ｇ／ｃｍ3、後部総平均値が０．１９ｇ／ｃｍ3である。流体吸収性コアの基本質量は、前部総平均値が１１１４ｇｓｍ、侵襲域が１００７ｇｓｍ、後部総平均値が６５８ｇｓｍである。流体吸収性コアの厚さは、平均値４．５ｍｍである。
【０３９９】
流体吸収性層は、６７．２質量％の分布流体吸収性ポリマー粒子を保持し、流体吸収性コア内の流体吸収性ポリマー粒子の量は、１４．１ｇである。
【０４００】
ＷＯ２００８／００９５８０Ａ１、第１表、実施例５に記載の、滴下重合から得られる流体吸収性ポリマー粒子は、以下の特徴および吸収プロファイルを示す：
２８．７ｇ／ｇのＣＲＣ
５１×１０-7ｃｍ3ｓ／ｇのＳＦＣ
２４．５ｇ／ｇのＡＵＨＬ
３０．３ｇ／ｇのＡＵＬ
２．６質量％の抽出物
２５０ｐｐｍの残留モノマー
１．６質量％の水分含量
０．５１ｇ／ｇｓのＦＳＲ
２００〜６００μｍのＰＳＤ
固化防止度３
【０４０１】
流体吸収性ポリマー粒子を、１３質量％の水分含量まで再吸湿させた。
【０４０２】
流体吸収性コアの寸法：長さ：４３．０ｃｍ；前部幅：１１．５ｃｍ；二股幅：７．２ｃｍ；後部幅：１２．１ｃｍ。
【０４０３】
基本質量６５．７ｇの、（Ａ）と下部取得−分配層の間の上部通気結合取得−分配層は、寸法２４．９ｃｍ×７ｃｍの長方形である。上部取得−分配層と（Ｃ）の間の下部通気結合取得−分配層は、寸法２４．９ｃｍ×７．５の長方形である。両取得−分配層は、流体吸収性コアより小さい。
【０４０４】
流体吸収性物品は、以下をさらに含む：
・平板ゴム弾性材料；スパンデックス型繊維の弾性材料、３レッグ弾性材料および２カフ弾性材料
・ＳＭＳの層組合せを示し、基本質量１３〜１７ｇｓｍおよび高さ３．４ｃｍの合成繊維のレッグカフ
・寸法１４．９ｃｍ×３．８ｃｍのランディングゾーンおよび３．０ｃｍ×１．３ｃｍの接着閉鎖テープを有し；３．０ｃｍ×１．３ｃｍのフック締結テープに取りつけられた機械的閉鎖システム
【０４０５】
流体吸収性物品の寸法：長さ：５０．９ｃｍ；前部幅：２４．５ｃｍ；二股幅：２４．３ｃｍ；後部幅：２４．５ｃｍ。
【０４０６】
実施形態１４
本発明の１つのさらに好適な実施形態を以下の実施形態１４に記載する。好適な流体吸収性物品は、
（Ａ）スパンボンド層（カバーストック）を含む上部液体透過層；
（Ｂ）通気性ポリエチレンフィルムおよびスパンボンド不織布の複合体を含む下部液体不透過層；
（Ｃ）全吸収性コア質量に基づき５５〜９５質量％の流体吸収性ポリマー粒子を含み、スパンボンド材料でラップされた高荷重混合流体吸収性層を含む流体貯蔵部を含む、（Ａ）（Ｂ）間の高荷重単一流体吸収性コアであって；前記高荷重流体吸収性層が流体吸収性ポリマー粒子を含み；当該構造に好適な流体吸収性ポリマー粒子が、約５０〜１５０×１０-7ｃｍ3ｓ／ｇの食塩水流れ誘導性（ＳＦＣ）を有し、スパンボンド材料の均一ラップが全フラフ量の約１００％を含む高荷重単一流体吸収性コア；および
（Ｄ）基本質量４０〜８０ｇｓｍの上部樹脂結合層を含む、（Ａ）（Ｃ）間の２つの取得−分配層のシステムであって；上部取得−分配層が、サイズ約１５０〜約２５０ｃｍ2の長方形であり、下部取得−分配層が、基本質量４０〜８０ｇｓｍおよびサイズ約１００〜約３００ｃｍ2の合成繊維を含み、上部取得−分配層が下部取得−分配層より小さく、両取得−分配層が流体吸収性コアより小さいシステムとを含む。
【０４０７】
製造物シャーシおよびそれに含まれる構成要素の構造体が、当業者に既知のホットメルト接着剤を別々に塗布することによって作成および制御される。例として、Ｄｉｓｐｏｍｅｌｔ  ５０５Ｂ、Ｄｉｓｐｏｍｅｌｔ  Ｃｏｏｌ  １１０１、ならびにＮａｔｉｏｎａｌ  ＳｔａｒｃｈまたはＨｅｎｋｅｌ製の他の特定の機能接着剤が挙げられる。
【０４０８】
ホットメルト接着剤を使用して、不織布シートに流体吸収性ポリマー粒子を固定することにより超薄型高荷重流体吸収性層を形成することができる。好ましくは、流体吸収性ポリマー粒子は、縦方向細長片または不連続スポットを形成する。流体吸収性ポリマー粒子の他のパターンも可能である。
【０４０９】
好適な実施形態において、超薄型高荷重流体吸収性層は、固定流体吸収性ポリマー粒子を含む少なくとも２つのシートを含む。
【０４１０】
超薄型高荷重流体吸収性層の例が、本開示の一部を明示的に形成するＥＰ１２９３１８７Ａ１、ＵＳ６，９７２，０１１、ＥＰ１４４７０６６Ａ１、ＥＰ１４４７０６７Ａ１、ＥＰ１６０９４４８Ａ１、ＪＰ２００４／３１３５８０、ＵＳ２００５／０１３７０８５、ＵＳ２００６／０００４３３６、ＵＳ２００７／０１３５７８５、ＷＯ２００８／１５５６９９Ａ１、ＷＯ２００８／１５５７０１Ａ２、ＷＯ２００８／１５５７０２Ａ１、ＷＯ２００８／１５５７１０Ａ１、ＷＯ２００８／１５５７１１Ａ１、ＷＯ２００４／０７１３６３Ａ１、ＵＳ２００３／０１８１１１５、ＷＯ２００５／０９７０２５、ＵＳ２００７／１５６１０８、ＵＳ２００８／０１２５７３５およびＷＯ２００８／１５５７２２Ａ２に記載されている。
【０４１１】
実施形態１４の構造例
流体吸収性コアは、ほぼ均一の長方形サイズを有する高荷重混合単一コアシステムからなる。（Ａ）（Ｂ）間の流体吸収性コアは、基本質量１０ｇｓｍの親水性スパンボンド繊維の均質層でラップされた高荷重流体吸収性層を含む流体貯蔵部を含む。流体吸収性コアの密度は、前部総平均値が０．２５ｇ／ｃｍ3、侵襲域が０．２５ｇ／ｃｍ3、後部総平均値が０．２６ｇ／ｃｍ3である。流体吸収性コアの基本質量は、前部総平均値が８７８．７０ｇｓｍ、侵襲域が１２３７．５６ｇｓｍ、後部総平均値が４９５．６０ｇｓｍである。流体吸収性コアの厚さは、平均値３．１ｍｍである。
【０４１２】
流体吸収性層は、１００質量％の分布流体吸収性ポリマー粒子を保持し、流体吸収性コア内の流体吸収性ポリマー粒子の量は、１４．１４ｇである。
【０４１３】
ＷＯ２００８／００９５８０Ａ１、第２表、実施例６に記載の、滴下重合から得られる流体吸収性ポリマー粒子は、以下の特徴および吸収プロファイルを示す：
２７．７ｇ／ｇのＣＲＣ
６５×１０-7ｃｍ3ｓ／ｇのＳＦＣ
２３．４ｇ／ｇのＡＵＨＬ
２８．９ｇ／ｇのＡＵＬ
３．３質量％の抽出物
２８０ｐｐｍの残留モノマー
１．２質量％の水分含量
０．３４ｇ／ｇｓのＦＳＲ
２００〜６００μｍのＰＳＤ
固化防止度３
【０４１４】
流体吸収性ポリマー粒子を、１３質量％の水分含量まで再吸湿させた。
【０４１５】
流体吸収性コアの寸法：長さ：４２．４ｃｍ；前部幅：１０．６ｃｍ；二股幅：１０．２ｃｍ；後部幅：１０．５ｃｍ。
【０４１６】
基本質量５８．８ｇの、（Ａ）と下部取得−分配層の間の上部通気結合取得−分配層は、寸法２４．７ｃｍ×７．３ｃｍの長方形である。上部取得−分配層と（Ｃ）の間の下部通気結合取得−分配層は、寸法２０．３ｃｍ×８．２ｃｍの長方形である。両取得−分配層は、流体吸収性コアより小さい。
【０４１７】
流体吸収性物品は、以下をさらに含む：
・平板ゴム弾性材料；スパンデックス型繊維の弾性材料、２レッグ弾性材料および２カフ弾性材料
・ＳＭＳの層組合せを示し、基本質量１３〜１７ｇｓｍおよび高さ４．４ｃｍの合成繊維のレッグカフ。
・ウエストバンド：前部：１３．７ｃｍ×２．１ｃｍ；後部：１４．８ｃｍ×２．２ｃｍ
【０４１８】
流体吸収性物品の寸法：長さ：４６．７ｃｍ；前部幅：３３．５ｃｍ；二股幅：１６．０ｃｍ；後部幅：３３．５ｃｍ。
【０４１９】
流体吸収性ポリマー粒子および流体吸収性物品を、以下に記載の試験方法によって試験する。
【０４２０】
方法：
特に明記しない限り、測定を２３±２℃の雰囲気温度および５０±１０％の相対大気湿度で実施する。測定前に流体吸収性ポリマーを十分に混合する。
【０４２１】
リウェット値
この試験は、０．９質量％ＮａＣｌ脱イオン水溶液の複数の侵襲からなる。リウェットを、加圧下で物品が放出した液体の量によって測定する。リウェットを各侵襲後に測定する。
【０４２２】
物品を、不織布側を上にして、検査テーブル上に留める。試験するおむつの種類および性別に応じて、適宜物品上の侵襲点を印す（すなわち、女児用は流体吸収性コアの中心、男女共用は前方２．５ｃｍ、男児用は前方５ｃｍ）。注ぎ口が表面から２ｃｍ離れ、マークされた侵襲点の真上になるよう分液漏斗を物品上に配置する。
【０４２３】
一次侵襲では、１００ｇのＮａＣｌ溶液を分液漏斗に入れる。ＮａＣｌ溶液を７±１ｇ／ｓの流量で放出する。次に、１０分間流体を物品に吸収させる。１０分経過後、１０枚の濾紙（Ｗｈａｔｍａｎ（登録商標）Ｎｏ．１；直径９ｃｍ）を侵襲点の上に配置し、この値を乾燥質量（Ｄ１）とする。濾紙の上面に、２．５ｋｇの円形錘（直径８ｃｍ）を加える。２分後、濾紙を再秤量し、この値を湿質量（Ｗ１）とする。
【０４２４】
リウェットを以下のように計算する：
リウェット値［ｇ］＝Ｗ１−Ｄ１
二次侵襲のリウェットでは、一次侵襲の手順を繰り返す。５０ｇのＮａＣｌ溶液および２０枚の濾紙を使用する。
【０４２５】
三次以降の侵襲のリウェットでは、一次侵襲の手順を繰り返す。５０ｇのＮａＣｌ溶液および３０枚の濾紙を使用する。
【０４２６】
荷重下リウェット／取得時間
この試験では、取得時間、および複数の個別的な侵襲に続いて加圧下で維持された後に流体吸収性物品が放出する流体の量を測定する。物品が加圧下で放出した流体の量によって、荷重下リウェットを測定する。荷重下リウェットおよび取得時間を各侵襲後に測定する。
【０４２７】
物品を、不織布側を上にして、検査テーブル上に留める。試験するおむつの種類および性別に応じて、適宜物品上に侵襲点を印す（すなわち、女児用は流体吸収性コアの中心、男女共用は前方２．５ｃｍ、男児用は前方５ｃｍ）。中央開口部（直径２．３ｃｍ）を有する３．６４ｋｇ円形錘（直径１０ｃｍ）を開口部とともに、既にマークされた侵襲点の上に配置する。パースペクス管を中央開口部内に配置する。
【０４２８】
一次侵襲では、１００ｇの０．９質量％ＮａＣｌ溶液を一度にパースペクス管に注ぎ込む。流体が物品に完全に吸収される時間（単位：秒）を取得時間として記録する。液体を添加して１０分後、１０枚の濾紙（Ｗｈａｔｍａｎ（登録商標）Ｎｏ．１；直径９ｃｍ）を侵襲点の上に配置し、この値を乾燥質量（Ｗ１）とする。濾紙の上面に、２．５ｋｇの円形錘（直径８ｃｍ）を加える。２分後、濾紙を再秤量し、この値を湿質量（Ｗ２）とする。
【０４２９】
荷重下リウェットを以下のように計算する：
荷重下リウェット［ｇ］＝Ｗ２−Ｗ１
二次侵襲の荷重下リウェットでは、一次侵襲の手順を繰り返す。５０ｇのＮａＣｌ溶液および２０枚の濾紙を使用する。
【０４３０】
三次以降の侵襲の荷重下リウェットでは、一次侵襲の手順を繰り返す。５０ｇのＮａＣｌ溶液および３０枚の濾紙を使用する。
【０４３１】
流体吸収性コアの密度
この試験では、対象となる点における流体吸収性コアを測定する。
【０４３２】
流体吸収性物品を、不織布側を上にして、検査テーブル上に留める。試験するおむつの種類および性別に応じて、適宜物品上に侵襲点を印す（すなわち、女児用は流体吸収性コアの中心、男女共用は前方２．５ｃｍ、男児用は前方５ｃｍ）。
【０４３３】
次に、６ｃｍ×コア幅の部分を、対象となる点をその部分の中心にして流体吸収性コア上に印す。Ｐｏｒｔａｂｌｅ  Ｔｈｉｃｋｎｅｓｓ  Ｇａｕｇｅ  Ｍｏｄｅｌ  Ｊ１００（ＳＤＬ  Ａｔｌａｓ，Ｉｎｃ．；Ｓｔｏｃｋｐｏｒｔ；イギリス）を用いたその部分の厚さの３つの読取り値を採用し、平均値を記録する（Ｔ）。流体吸収性コアのその部分を切り出し、切り出した部分の質量を記録する（ＷＴ）。
【０４３４】
流体吸収性コアの密度を以下のように計算する：
密度［ｇ／ｃｍ3］＝ＷＴ／（３６ｃｍ2×Ｔ）
【０４３５】
食塩水流れ誘導性（ＳＦＣ）
食塩水流れ誘導性を、ＥＰ０６４０３３０Ａ１に記載のように、流体吸収性ポリマー粒子の膨潤ゲル層のゲル層浸透率として測定するが、前記特許出願の１９頁および図８に記載の装置を、ガラスフリット（４０）が使用されず、プランジャー（３９）がシリンダ（３７）と同じポリマー材料で構成され、ここでは各々が接触面全体に均一に分布した直径９．６５ｍｍの２１個の穴を含むように改造した。手順および測定の評価は、ＥＰ０６４０３３０Ａ１と同じである。流量は自動的に記録する。
【０４３６】
食塩水流れ誘導性（ＳＦＣ）を以下のように計算する：
ＳＦＣ［ｃｍ3ｓ／ｇ］＝（Ｆｇ（ｔ＝０）×Ｌ０）／（ｄｘＡｘＷＰ）
式中、Ｆｇ（ｔ＝０）は、ｔ＝０への外挿による流量測定のＦｇ（ｔ）データの線形回帰解析を用いて得られるＮａＣｌ溶液の流量（単位：ｇ／ｓ）であり、Ｌ０は、ゲル層の厚さ（単位：ｃｍ）であり、ｄは、ＮａＣｌ溶液の密度（単位：ｇ／ｃｍ3）であり、Ａは、ゲル層の表面積（単位：ｃｍ2）であり、ＷＰは、ゲル層に対する静水圧（単位：ｄｙｎ／ｃｍ2）である。
【０４３７】
自由膨張率（ＦＳＲ）
１．００ｇ（＝Ｗ１）の乾燥流体吸収性ポリマー粒子を２５ｍｌのガラスビーカーに量り取り、ガラスビーカーの底に均一に分布する。次いで、０．９質量％の塩化ナトリウム溶液２０ｍｌを第２のガラスビーカーに分配し、このビーカーの内容物を第１のビーカーに迅速に加え、ストップウォッチを起動させる。食塩水の最後の一滴が吸収されたことを液面上の反射の消失によって確認次第、ストップウォッチを止める。第２のビーカーから注がれ、第１のビーカーのポリマーに吸収された液体の正確な量を、第２のビーカーを再計量することによって測定する（＝Ｗ２）。ストップウォッチを用いて測定した、吸収に必要な時間をｔで表す。表面上の最後の液滴の消失を時間ｔで定義する。
【０４３８】
自由膨張率（ＦＳＲ）を以下のように計算する：
ＦＳＲ［ｇ／ｇｓ］＝Ｗ２／（Ｗ１ｘｔ）
しかし、ヒドロゲル形成ポリマーの水分含量が３質量％超の場合、質量Ｗ１をこの水分含量に合わせて修正しなければならない。
【０４３９】
水蒸気透過率（ＷＶＴＲ）
水蒸気透過率（ＷＶＴＲ）をＵＳ６，２１７，８９０、第３２欄、第１５から５６行に記載の試験方法に従って測定する。
【０４４０】
固化防止
固化防止をＷＯ２００５／０９７８８１Ａ１、１９頁、第１４から２４行に記載の試験方法に従って測定する。定量的な格付けのため、等級１ではビーカーに残留物が残らず、等級５では、材料がビーカーから流出し得ない、１〜５に等級分けする。
【０４４１】
残留モノマー
流体吸収性ポリマー粒子における残留モノマーのレベルをＥＤＡＮＡ推奨試験法Ｎｏ．ＷＳＰ４１０．２−０５「残留モノマー」によって測定する。
【０４４２】
粒径分布
流体吸収性ポリマー粒子の粒径分布をＥＤＡＮＡ推奨試験法Ｎｏ．ＷＳＰ４２０．２−０５「粒径分布」によって測定する。粒径中間値を測定するため、スクリーン分級物の質量比率を累積した形でプロットし、平均粒径をグラフを使って測定する。ここで平均粒径は、累積５０質量％をもたらすメッシュサイズの値である。
【０４４３】
水分含量
流体吸収性ポリマー粒子の水分含量をＥＤＡＮＡ推奨試験法Ｎｏ．ＷＳＰ４３０．２−０５「水分含量」によって測定する。
【０４４４】
遠心分離保持能（ＣＲＣ）
流体吸収性ポリマー粒子の遠心分離保持能を、遠心分離保持能のより大きな値に対してはより大きなティーバッグを使用するＥＤＡＮＡ推奨試験法第ＷＳＰ４４１．２−０５「遠心分離保持能」によって測定する。
【０４４５】
荷重下吸収度（ＡＵＬ）
流体吸収性ポリマー粒子の荷重下吸収度をＥＤＡＮＡ推奨試験法Ｎｏ．ＷＳＰ４４２．２−０５「加圧下吸収」によって測定する。
【０４４６】
高荷重下吸収度（ＡＵＨＬ）
２１．０ｇ／ｃｍ2の加重の代わりに４９．２ｇ／ｃｍ2の加重を使用することを除いては、流体吸収性ポリマー粒子の高荷重下吸収度をＥＤＡＮＡ推奨試験法Ｎｏ．ＷＳＰ４４２．２−０５「加圧下吸収」と同様にして測定する。
【０４４７】
抽出物
流体吸収性ポリマー粒子における抽出成分の量をＥＤＡＮＡ推奨試験法Ｎｏ．ＷＳＰ４７０．２−０５「抽出物」によって測定する。
【０４４８】
ＥＤＡＮＡ試験法は、例えば、ＥＤＡＮＡ（Ａｖｅｎｕｅ  Ｅｕｇｅｎｅ  Ｐｌａｓｋｙ  １５７、Ｂ−１０３０  Ｂｒｕｓｓｅｌｓ、ベルギー）から得られる。
【０４４９】
実施例
流体吸収性ポリマー粒子の調製
実施例１
２．０６４ｋｇ／ｈのアクリル酸および１８．４７６ｋｇ／ｈのアクリル酸ナトリウム（３７．５質量％の水溶液）と、１２．５３ｇ／ｈの３−ｔｕｐｌｙエトキシ化トリアクリル酸グリセロール（約８５質量％濃度）とを混合した。得られた混合物を、窒素雰囲気で満たされた加熱滴下塔（高さ１２ｍ、幅２ｍ、ガス速度０．１ｍ／ｓ（並流））にて滴下させた。混合物の計量速度は２０．５ｋｇ／ｈであった。滴下装置プレートは、３０×２００μｍの穴を有していた。開始剤を静的ミキサーによって滴下装置の上流のモノマー溶液に計量導入した。使用した開始剤は、０．６７ｋｇ／ｈの５．５質量％の２，２’−アゾビス［２−（２−イミダゾリン−２−イル）プロパン］ジヒドロ塩化物水溶液および０．６１４ｋｇ／ｈの３質量％のペルオキソ二硫酸ナトリウム水溶液であった。ガス予備加熱の加熱出力を、滴下塔におけるガス出口温度が一定の１３０℃になるよう制御した。
【０４５０】
得られたポリマー粒子は、水分含量が１５．８質量％であった。
【０４５１】
１００ｋｇのポリマー粒子の充填物を２００ｌのドラムに入れ、ドラム・フープミキサー（ＲＲＭ２００型；Ｊ．Ｅｎｇｅｌｓｍａｎｎ  ＡＧ、Ｌｕｄｗｉｇｓｈａｆｅｎ；ドイツ）を使用して、２時間、２１ｒｐｍにて、０．０８質量％のＳｉｐｅｒｎａｔ（登録商標）Ｄ１７（Ｅｖｏｎｉｋ  Ｄｅｇｕｓｓａ  ＧｍｂＨ；Ｆｒａｎｋｆｕｒｔ；ドイツ）と混合した。
【０４５２】
得られた被覆ポリマー粒子を流動床にて熱後処理した。このために、空気／水蒸気混合物を下からポリマーに向けて８０分間流した。ガス速度は０．８ｍ／ｓであった。ガス温度は８０〜９０℃であった。ガス流の相対水分は２５〜３５％であった。ガス流は、乾燥ガス１ｋｇ当たり０．１２〜０．１５ｋｇの水蒸気を含んでいた。
【０４５３】
後処理されたポリマー粒子は、１３．０質量％の水分含量、３１．６ｇ／ｇの遠心分離保持能（ＣＲＣ）、１６．２ｇ／ｇの高荷重下吸収度（ＡＵＨＬ）、１．０２ｇ／ｇｓの自由膨張率（ＦＳＲ）、０．９４の平均球形度、および６×１０-7ｃｍ3ｓ／ｇの食塩水流れ誘導性（ＳＦＣ）を有していた。
【０４５４】
実施例２（比較）
実施例１の手順を繰り返した。得られた後処理ポリマー粒子を流動床にて３０分間乾燥した。ガス速度は０．９５ｍ／ｓであった。ガス温度は１６０℃であった。ガス流の相対水分含量は２％未満であった。
【０４５５】
乾燥ポリマー粒子は、１．９質量％の水分、３６．１ｇ／ｇの遠心分離保持能（ＣＲＣ）、１９．７ｇ／ｇの高荷重下吸収度（ＡＵＨＬ）、０．６６ｇ／ｇｓの自由膨張率（ＦＳＲ）、および５×１０-7ｃｍ3ｓ／ｇの食塩水流れ誘導性（ＳＦＣ）を有していた。
【０４５６】
流体吸収性コアの調製
実施例３
上部液体透過層、下部液体不透過層、流体吸収性コアおよび取得分配層を含む流体吸収性物品をおむつ製造機で製造した。流体吸収性コアは、一次コアおよび二次コアを含む。一次コアは、７．２ｇのセルロースフラフと、３．９ｇの実施例１の流体吸収性ポリマー粒子との均質混合物を含む長さ３１．５ｃｍ、幅８．６ｃｍのシートであった。二次コアは、１１．３ｇのセルロースフラフと、６．１ｇの実施例１の流体吸収性ポリマー粒子との均質混合物を含む長さ３９．１ｃｍ、幅９．５ｃｍのシートであった。合計１０ｇの流体吸収性ポリマー粒子を使用した。
【０４５７】
流体吸収性物品は、５回目の侵襲後のリウェット値が１２．２ｇ、５回目の侵襲後の荷重下リウェットが０．２９ｇであった。
【０４５８】
実施例４（比較）
実施例３の手順を繰り返した。実施例１の流体吸収性ポリマーの代わりに、実施例２の流体吸収性ポリマー粒子を使用した。
【０４５９】
流体吸収性物品は、５回目の侵襲後のリウェット値が１３．９ｇ、５回目の侵襲後の荷重下リウェットが１．５４ｇであった。
【０４６０】
実施例５（比較）
実施例３の手順を繰り返した。実施例１の流体吸収性ポリマー粒子の代わりに、ＨｙＳｏｒｂ（登録商標）Ｒ７０５５（ＢＡＳＦ  ＳＥ；Ｌｕｄｗｉｇｓｈａｆｅｎ；ドイツ）を使用した。ＨｙＳｏｒｂ（登録商標）Ｒ７０５５は、ゲル重合によって製造された不規則形状の流体吸収性ポリマー粒子からなる。ＨｙＳｏｒｂ（登録商標）Ｒ７０５５は、０．２質量％の水分含量、３０．５ｇ／ｇの遠心分離保持能（ＣＲＣ）および２４．０ｇ／ｇの高荷重下吸収度（ＡＵＨＬ）を有していた。
【０４６１】
流体吸収性物品は、５回目の侵襲後のリウェット値が１５．８ｇ、５回目の侵襲後の荷重下リウェットが１．６０ｇであった。
【０４６２】
実施例３から５は、高い水分含量を有する球形の流体吸収性ポリマー粒子を含む流体吸収性コアが、向上したリウェット値および向上した荷重下リウェットを有することを示している。特に、高い水分含量を有する球形の流体吸収性ポリマー粒子が最も低い高荷重下吸収度（ＡＵＨＬ）を有するため、この結果は意外である。
【０４６３】
実施例６（比較）
実施例３の手順を繰り返した。８ｇの実施例１の流体吸収性ポリマー粒子を使用した。
【０４６４】
流体吸収性コアは、５回目の侵襲後のリウェット値が２１．３ｇであった。
【０４６５】
実施例７
実施例３の手順を繰り返した。１４ｇの実施例１の流体吸収性ポリマー粒子を使用した。
【０４６６】
流体吸収性コアは、５回目の侵襲後のリウェット値が１１．７ｇであった。
【０４６７】
実施例３、６および７は、高い水分含量を有する球形の流体吸収性ポリマー粒子を８ｇ、１０ｇ使用する間にリウェット値の大きな上昇が認められることを示している。